(57)【特許請求の範囲】
【請求項１】
ゴム相を有する感圧接着剤であり、該感圧接着剤は、
（ａ）１００重量部の多重モード非対称のエラストマーブロックコポリマー、
（ｂ）前記接着剤のゴム相の計算フォックスＴｇを少なくとも−２８℃（２４５°Ｋ）に上げるために十分な量にあり、かつ前記ブロックコポリマーの中間ブロックと相溶性の少なくとも一つの粘着付与剤、
（ｃ）０〜５０重量部の架橋剤、および
（ｄ）０〜３００重量部の可塑剤
を含み、
前記多重モード非対称のエラストマーブロックコポリマーは式ＱｎＹを有し、４〜４０重量％の重合モノビニル芳香族化合物および９６〜６０重量％の重合共役ジエンを含み：前記式ＱｎＹ中、
Ｑは前記ブロックコポリマーの個々の腕を表すと共に式Ｓ−Ｂを有し；
ｎは前記ブロックコポリマー中の腕Ｑの数を表すと共に少なくとも３の整数であり；および
Ｙは多官能カップリング剤の残基であり；およびさらに式Ｓ−Ｂ中、
（ａ′）Ｓは重合モノビニル芳香族ホモポリマーの非エラストマーポリマーセグメントの末端ブロックであり、前記コポリマー中には、より高分子量の末端ブロックおよびより低分子量の末端ブロックの少なくとも二つの異なる分子量の末端ブロックがあり：
（ｉ）前記より高分子量の末端ブロックの数平均分子量（Ｍｎ）Hは５，０００〜５０，０００の範囲にあり；
（ｉｉ）前記より低分子量の末端ブロックの数平均分子量（Ｍｎ）Lは１，０００〜１０，０００の範囲にあり；および
（ｉｉｉ）（Ｍｎ）H／（Ｍｎ）Lの比率は少なくとも１．２５であり；および
（ｂ′）Ｂは、それぞれの腕を多官能カップリング剤（Ｙ）の残基に連結するエラストマーポリマーセグメント中間ブロックであり、重合共役ジエンまたは共役ジエンの組合せを含み、および
前記感圧接着剤の厚さ１２５μｍ（５mils）のフィルムは、高密度ポリエチレンに対して少なくとも８０Ｎ／dmの１８０°剥離付着力を有する、感圧接着剤。
【請求項２】
第１および第２の主表面を有する裏当てと接着剤とを含む感圧接着剤物品であって、前記接着剤が請求項１に記載の感圧接着剤を含み、かつ、一つ以上のポリマーとブレンドされており、又はされておらず、前記接着剤が前記裏当ての少なくとも一つの主表面の少なくとも一部に被覆されている感圧接着剤物品。
【請求項３】
前記接着剤が泡の形態であり、前記泡が複数の微小球を含む、請求項１に記載の感圧接着剤。
【発明の詳細な説明】
【０００１】
発明の分野
本出願は多重モード非対称のエラストマーブロックコポリマーから作製される接着剤、さらに詳細には、低界面エネルギー表面に対する高強度結合剤を形成するためのこうした接着剤、なおさらに詳細には、接着テープを含むこうした接着剤により作製される物品に関する。
【０００２】
発明の背景
ブロックコポリマーは、技術上、テープを一般にもはや必要ないとされる場合に取外せる除去可能テープ用途における使用を含む多様な用途に対して知られる。例えば、米国特許第５，３９３，７８７号および第５，２９６，５４７号、これらは両方共本指定譲受人に譲渡されているが、これらを参照すること。こうしたブロックコポリマーは、除去可能テープを含む多様な各種タイプのテープを作製するために用いることが可能である感圧接着剤中に配合することができる。作製可能である種々のテープの特定例には、保護テープ、ガムテープ、医用テープおよびオートクレーブ表示テープが挙げられる。加えて、感圧接着剤は保護シーティング、ラベル、およびフェースストック（facestock）を作製するために用いることが可能である。
【０００３】
ポリマーフォーム・コアを組み込む物品は知られる。発泡体は、ポリマーマトリクスを含み、ポリマーマトリクスそれ自体の密度よりも低い密度であることを特徴とする。密度低減は、ガス充填空洞の生成（例えば、発泡剤により）、またはポリマーミクロスフェア（例えば、発泡性ミクロスフェア）または非ポリマーミクロスフェア（例えば、ガラスミクロスフェア）の包含によることを含め数多くの方法において達成される。
【０００４】
発明の概要
本発明の接着剤は、低界面エネルギー基材に対して強力な結合を形成するために、特に有用である。本明細書において用いられる低界面エネルギー基材は、約４５ダイン／センチメートル未満、さらに一般的には約４０ダイン／センチメートル未満、最も一般的には約３５ダイン／センチメートル未満の界面エネルギーを有するものである。
【０００５】
本発明の一つの態様において、１００重量部の多重モード非対称のエラストマーブロックコポリマー、および接着剤のゴム相の計算フォックスＴｇを少なくとも２４５°Ｋに上げるために十分な量の少なくとも一つの粘着付与剤または粘着強化樹脂を含む粘着剤が、提供される。用いられる粘着付与剤の量は、粘着付与剤の添加によってもたらされる接着剤ゴム相の得られるＴｇに応じて決まる。そこで、望ましいＴｇを得るためにより多くの粘着付与剤を添加することができる。接着剤組成物は、また、０〜約５０重量部の架橋剤および０〜約３００重量部の可塑剤を含むことが可能である。一般に、粘着付与剤および可塑剤間の差は、粘着付与剤の添加が接着剤ゴム相のＴｇを増大させるが一方可塑剤の添加は接着剤ゴム相のＴｇを減少させることにある。多重モード非対称のエラストマーブロックコポリマーは、式ＱｎＹを有し、約４〜約４０重量％の重合モノビニル芳香族化合物および約９６〜約６０重量％の重合共役ジエンを含む。Ｑはブロックコポリマーの個々の腕を表すと共に式Ｓ−Ｂを有し；ｎはブロックコポリマー中の腕Ｑの数を表すと共に少なくとも３の整数であり；およびＹは多官能カップリング剤の残基である。Ｓは重合モノビニル芳香族ホモポリマーの非エラストマーポリマーセグメントの末端ブロックであり、コポリマー中にはより高分子量の末端ブロックおよびより低分子量の末端ブロックの少なくとも二つの異なる分子量の末端ブロックがある。より高分子量の末端ブロックの数平均分子量（Ｍｎ）Hは約５，０００〜約５０，０００の範囲にある。より低分子量の末端ブロックの数平均分子量（Ｍｎ）Lは約１，０００〜約１０，０００の範囲にある。（Ｍｎ）H／（Ｍｎ）Lの比率は少なくとも１．２５である。Ｂは、それぞれの腕を多官能カップリング剤（Ｙ）の残基に連結するエラストマーポリマーセグメントの中間ブロックであり、重合共役ジエンまたは共役ジエンの組合せを含む。
【０００６】
接着剤は少なくとも２４５°Ｋの計算フォックスＴｇを示すゴム相を有し、接着剤は低界面エネルギー表面に対して高強力結合を形成する。本明細書において用いられる低界面エネルギー表面または基材は、４５ダイン／ｃｍ未満、さらに一般的には４０ダイン／ｃｍ未満、またはさらに一般的に３５ダイン／ｃｍ未満の界面エネルギーを示す。好ましくは、接着剤のゴム相は少なくとも２５０°Ｋ、さらに好ましくは２５５°Kの計算フォックスＴｇを有する。加えて、接着剤のゴム相は、好ましくは、３００°Ｋ未満の上限値、さらに好ましくは２８５°Ｋの上限値を持つ計算フォックスＴｇを有する。一般に、低界面エネルギー表面に結合するための本発明の接着剤能力は、ゴム相のＴｇが増加するにつれて増大する。ゴム相のＴｇは、接着剤の種々の成分それぞれの重量分率（すなわち、濃度）およびＴｇ、およびコポリマーのゴム部分の重量分率およびＴｇに応じて決まる。
【０００７】
本発明の接着剤は、例えば、接着剤が約５ミル（１２５μｍ）の厚さを有し、例えばフィルムの形態（例えば、転写テープ）を取る場合、少なくとも約２０Ｎ／ｄｍ、好ましくは少なくとも約６０Ｎ／ｄｍ、さらに好ましくは少なくとも約８０Ｎ／ｄｍ、最も好ましくは少なくとも約１００Ｎ／ｄｍの、低界面エネルギー基材（例えば、ＨＤＰＥ）上での１８０°剥離付着力を示すことができる。
【０００８】
本接着剤は、少なくとも一つまたは両方の主表面部分上に接着剤が塗布される第１および第２主表面を有する裏当て（例えば、フォーム・コア、ビニル細片またはシート、など）と組合せて用いることができる。裏当ては、剥離表面（例えば、テープロール用）を含む。裏当ては、同じかまたは異なる多重モード非対称のエラストマーブロックコポリマーから作製されるフォーム・テープコアであることも可能であり、接着剤は少なくとも一つのフォーム・テープコア上の共押出し層の形態を取ることができる。裏当てはアクリルフォーム・テープコアであることも可能であり、接着剤は少なくとも一つのフォーム・テープコア上の共押出し層の形態を取ることができる。裏当ては発泡体の形態を取ることが可能であり、その主表面の一つまたは両方は、レーザー三角測定側面法の測定により約７５ミクロメートル未満のＲａ値を有して実質的に平滑であると共に、それらの少なくとも一つ、好ましくは複数が発泡性ポリマーミクロスフェアである複数のミクロスフェアを含む。一般に、この発泡体は実質的に壊れたポリマーミクロスフェアを含まない。本接着剤は、発泡体に結合されたまたは発泡体中に埋め込まれた複数の個別の構造の形態を取る少なくとも一つの他のポリマー組成物と組合せて用いることもできる。
【０００９】
本発明の別の態様において、裏当てが多重モード非対称のエラストマーブロックコポリマーを含む組成物から形成される発泡体であり、接着剤が感圧、非感圧、またはそれらの配合物であり得る２以上のポリマーの配合物を含む接着テープが提供される。適する配合物の例には、ブロックコポリマーおよびアクリル感圧接着剤、ブロックコポリマー感圧接着剤およびアクリルポリマー、熱可塑性ポリマーおよびブロックコポリマー感圧接着剤、または熱可塑性ポリマーおよびブロックコポリマーが挙げられる。好ましくは、ブロックコポリマーは多重モード非対称のエラストマーブロックコポリマーである。テープ上の接着剤は感圧型であることが可能である。
【００１０】
発泡体裏当てを有する接着テープに対して、発泡体裏当ての１以上の表面に配置された感圧接着剤が多重モード非対称のエラストマーブロックコポリマー感圧接着剤およびアクリル感圧接着剤の配合物を含むことは望ましいことであり得る。
【００１１】
従って、本発明は、発泡体裏当ておよび接着剤の一方または他方、あるいは両方が２以上のポリマー配合物を含む、主表面を有する発泡体裏当ておよび１以上の主表面の少なくとも１部分上に塗布された感圧接着剤を含む感圧接着テープを包含することができる。ポリマーの少なくとも一つは、
（ａ）１００重量部の多重モード非対称のエラストマーブロックコポリマー、
（ｂ）少なくとも一つの粘着付与剤、
（ｃ）０〜約５０重量部の架橋剤、および
（ｄ）０〜約３００重量部の可塑剤
を含み：
前記多重モード非対称のエラストマーブロックコポリマーは式ＱｎＹを有し、約４〜約４０重量％の重合モノビニル芳香族化合物および約９６〜約６０重量％の重合共役ジエンを含み：式中、
Ｑは前記ブロックコポリマーの個々の腕を表すと共に式Ｓ−Ｂを有し；
ｎは前記ブロックコポリマー中の腕Ｑの数を表すと共に少なくとも３の整数であり；および
Ｙは多官能カップリング剤の残基であり；およびさらに式中、
（ａ）Ｓは重合モノビニル芳香族ホモポリマーの非エラストマーポリマーセグメントの末端ブロックであり、前記コポリマー中にはより高分子量の末端ブロックおよびより低分子量の末端ブロックの少なくとも二つの異なる分子量の末端ブロックがあり：
（ｉ）前記より高分子量の末端ブロックの数平均分子量（Ｍｎ）Hは約５，０００〜約５０，０００の範囲にあり；
（ｉｉ）前記より低分子量の末端ブロックの数平均分子量（Ｍｎ）Lは約１，０００〜約１０，０００の範囲にあり；および
（ｉｉｉ）（Ｍｎ）H／（Ｍｎ）Lの比率は少なくとも１．２５であり；および
（ｂ）Ｂは、それぞれの腕を多官能カップリング剤（Ｙ）の残基に連結するエラストマーポリマーセグメントの中間ブロックであり、重合共役ジエンまたは共役ジエンの組合せを含む。
【００１２】
本発明の接着剤は、例えば、接着剤が約３ミル（７５μｍ）〜約５ミル（１２５μｍ）の厚さを有し、例えば約１ｍｍの厚さを有する接着性または非接着性フォーム・テープコア上に表面積層されるかまたは一緒に共押出しされた接着剤の形態を取る場合、少なくとも約５０Ｎ／ｄｍ、好ましくは少なくとも約７５Ｎ／ｄｍ、さらに好ましくは少なくとも約１００Ｎ／ｄｍ、最も好ましくは少なくとも約１５０Ｎ／ｄｍの、低界面エネルギー基材（例えば、ＨＤＰＥ）上での９０°剥離付着力を示すことができる。一般に、フォーム・コアがあってもなくても、接着剤が厚くなればなるほど、発泡体の凝集強さなど接着剤により限界まで示されるように結合強度はますます高くなる。
【００１３】
好ましくは、本接着剤において用いられる粘着付与剤は、低酸性または中性の粘着付与剤である。本明細書において用いられる低酸性または中性の粘着付与剤は、ＡＭＳ３６０．２５試験方法により試験される通りに、約１ｍｇＫＯＨ／ｇ以下の酸価を有するものである。加えて、粘着付与剤は、好ましくは、示差走査熱量計（ＤＳＣ）により測定されるように、約−５０℃〜約２００℃、さらに好ましくは約−３０℃〜約１５０℃の範囲にあるＴｇを有する。接着剤のゴム相のＴｇは、かなりの部分において、粘着付与剤のＴｇに依存する。一般に、所定の粘着付与剤重量に対して、粘着付与剤のＴｇが増大するにつれて接着剤のＴｇも増大する。粘着付与剤が８０℃を超え、さらに好ましくは９０℃以上の軟化点を有することは、また好ましい。好ましくは、本接着剤は、水素化混合芳香族粘着付与剤、脂肪族／芳香族炭化水素液体粘着付与剤；ナフテン系油、鉱油、およびそれらの１以上の混合物からなる群から選択される少なくとも一つの粘着付与剤を含む。接着剤が約５０重量部〜約３５０重量部、好ましくは約７０重量部〜約３００重量部、さらに好ましくは約９０重量部〜約２６５重量部の範囲の１以上の粘着付与剤を含むことは望ましいことであり得る。
【００１４】
本接着剤は、架橋化多重モード非対称のエラストマーブロックコポリマーを製造するために、例えば、電子線放射、紫外線放射、などによるような放射線架橋性組成物であることができる。
【００１５】
本発明の追加の態様において、実質的に平滑な表面を有するポリマー発泡体を含む物品が提供される。発泡体は、ロッド、円筒、シートなどを含む多様な形状において提供することが可能である。いくつかの実施形態において、例えば、発泡体がシートの形態において提供される場合、発泡体はそれらの一つまたは両方が実質的に平滑である対の主表面を有する。発泡体は、それらの少なくとも一つが発泡性ポリマーミクロスフェアである複数のミクロスフェアを含む。
【００１６】
本明細書において用いられる「ポリマー発泡体」は、物品の密度がポリマーマトリクス単独の密度よりも小さいポリマーマトリクスを含む物品を意味する。
【００１７】
「実質的に平滑な」表面は、後に、実施例において記載される手順に従ってレーザー三角測定側面法により測定される通りに、約７５ミクロメートル未満のＲａ値を有する表面を意味する。好ましくは、表面は約５０ミクロメートル未満、さらに好ましくは約２５ミクロメートル未満のＲａ値を有する。表面は、また、皺、ひだおよび折り目などの視覚的に観察可能な肉眼的欠陥が実質的にないことを特徴とする。加えて、接着剤表面の場合に、それが適切な接触、およびそれによる対象基材に対する接着を示すように、表面は十分に平滑である。接着剤の望ましい閾値は、そのために物品が用いられる特定の用途に応じて決まる。
【００１８】
「発泡性ポリマーミクロスフェア」は、ポリマー殻、および加熱すると発泡するガス、液体、またはそれらの組合せの形態を取る芯材料を含むミクロスフェアである。芯材料の発泡は、次に、殻が少なくとも加熱温度で膨張することを引起す。発泡性ミクロスフェアは、殻が初期に膨張するかまたはさらに破裂することなく膨張することができるものである。いくつかのミクロスフェアは、それらのみによって芯材料が加熱温度またはその近くで膨張することを可能とするポリマー殻を有することが可能である。
【００１９】
物品が室温で粘着性であるか（すなわち、感圧接着物品）、または加熱後粘着性となる（すなわち、熱活性化接着物品）かのいずれでも結合のために利用できる表面を有する場合に、物品は感圧接着物品である。粘着性物品の例は、それ自体が接着性である発泡体であるか、または発泡体に結合された１以上の別個の接着性組成物を含む物品、例えば、その場合において発泡体それ自体が接着剤である必要はない連続層または個別の構造（例えば、筋、ロッド、フィラメント、など）の形態を取る物品である。非接着性物品の例には、非接着性発泡体、および結合のために利用できるすべての表面上で、例えば、層、基材、などの形態を取る非接着性組成物を与えられた接着性発泡体が挙げられる。
【００２０】
発泡体は実質的にウレタン架橋および尿素架橋を含まなくてよく、従って、組成物中のイソシアネートの必要性を排除できる。こうしたポリマー発泡体用の材料の例はアクリルポリマーまたはコポリマーである。いくつかの場合に、例えば、高凝集強度および／または高モジュラスが必要とされる場合に、発泡体は架橋することが可能である。
【００２１】
ポリマー発泡体は、好ましくは、複数の発泡性ポリマーミクロスフェアを含む。発泡体は、また、ポリマーまたは非ポリマーミクロスフェア（例えば、ガラスミクロスフェア）であり得る１以上の非発泡性ミクロスフェアを含むことが可能である。
【００２２】
好ましい発泡性ポリマーミクロスフェアの例には、殻が実質的に塩化ビニリデン単位を含まないものが挙げられる。好ましい芯材料は加熱すると膨張する空気以外の材料である。
【００２３】
発泡体は、その選択が物品の所期の用途に必要とされる特性により決定される、ミクロスフェアに加えての薬剤を含有することが可能である。適する薬剤の例には、粘着付与剤、可塑剤、顔料、染料、固形充填剤、およびそれらの組合せからなる群から選択されるものが挙げられる。発泡体は、また、ポリマーマトリクス中にガス充填空洞を含むことが可能である。こうした空洞は、一般に、ポリマーマトリクス材料中に発泡剤を含ませ、次に、発泡剤を活性化すること、例えば、ポリマーマトリクス材料を熱または放射線にさらすことにより形成される。
【００２４】
物品の特性は、１以上のポリマー組成物を発泡体に結合することおよび／または発泡体中に共押出しすること（例えば、連続層または筋、ロッド、フィラメント、などの個別の構造の形態において）により調整することが可能である。発泡体化および非発泡体化組成物の両方を用いることが可能である。組成物は、直接発泡体に、または例えば、別の接着剤を通して間接的に結合することが可能である。
【００２５】
物品は「現場発泡」物品として用いることが可能である。用語現場発泡は、物品が所期の位置に置かれた後に、発泡しようとする、またはさらに発泡しようとする物品の能力を意味する。こうした物品はある大きさに作られ、陥凹部の中または蓋なしの表面上に置き、次に、熱エネルギー（例えば、赤外線、超音波、マイクロ波、抵抗、誘導、対流、など）にさらして発泡性ミクロスフェアまたは発泡剤を活性化、またはさらに活性化する。こうした陥凹部は、例えば、２以上の対向した空間的に離れた基材の間に見られるような２以上表面（例えば、平行または非平行な表面）間の空間、通り穴または空洞を含むことができる。こうした開放表面は、物品が表面に塗布された後にその上で発泡することが望ましい平らなまたは平らでない表面を含むことができる。活性化すると、発泡体はミクロスフェアおよび／または発泡剤の膨張のせいで発泡し、それによって部分的または完全に陥凹部または空間部を充填するか、またはそれによって開放表面上の物品の体積（例えば、高さ）を増大させる。
【００２６】
発泡体が実質的に非架橋化または熱可塑性ポリマーマトリクス材料を含むことは、望ましくあり得る。発泡体のマトリクスポリマーがある程度の架橋を示すことは、また、望ましくあり得る。いかなる架橋も発泡体の望ましい程度までの膨張を有意に抑制したり妨げたりすべきではない。こうした架橋に対する一つの潜在的な利点は、発泡体が架橋のより少ないまたはない同一の発泡体に比較して改善された機械的性質（例えば、凝集強度の増加）を示すと思われることである。硬化性ポリマーマトリクスを有する発泡体の場合、熱への暴露はマトリクスの硬化を開始することもできる。
【００２７】
現場発泡物品が多層、個別構造体またはそれらの組合せ（例えば、図４〜６および以下のそれらの検討を参照すること）を含み、それが配置場所で発泡する方法の違い（例えば、発泡性ミクロスフェア、発泡剤またはそれらの組合せを用いる）、それが配置場所で発泡できる程度の差、またはそれらの組合せをそれぞれの層および個別の構造体が有することは、さらに望ましくあり得る。例えば、発泡性ミクロスフェアおよび／または発泡剤の濃度は異なることがあり得て、発泡性ミクロスフェアおよび／または発泡剤のタイプは異なることがあり得て、またはそれらの組合せを用いることができる。加えて、例えば、１以上の層および個別の構造体は、配置場所において発泡できるが、一方で１以上の他の層および個別の構造体は配置場所において発泡できない。
【００２８】
本発明のなお別の態様において、（ａ）少なくとも一つが発泡性ポリマーミクロスフェア（上に定義されたような）である複数のミクロスフェア、および（ｂ）実質的にウレタン架橋および尿素架橋がないポリマーマトリクスを包含するポリマー発泡体（上に定義されたような）を含む物品（例えば、上に定義されたような接着剤物品）が提供される。マトリクスは、配合物中の少なくとも一つのポリマーが感圧接着ポリマー（すなわち、粘着性組成物を形成するために粘着付与剤と組合せなければならないポリマーとは対照的に本来粘着性であるポリマー）であり、少なくとも一つのポリマーが飽和熱可塑性エラストマー、不飽和熱可塑性エラストマー、および非粘着性熱可塑性ポリマーからなる群から選択される２以上のポリマー配合物を包含できる。用いられる飽和熱可塑性エラストマーがアクリレート−不溶性飽和熱可塑性エラストマーであることは望ましくあり得る。
【００２９】
発泡体は、好ましくは、実質的に平滑な表面（上で定義されたような）を有する。いくつかの実施形態において、発泡体は、それらの一つまたは両方が実質的に平滑であることが可能である一対の主表面を有する。発泡体それ自体は接着剤であり得る。物品は、また、例えば層の形態を取る発泡体に結合された１以上の個別の接着剤組成物を包含することが可能である。必要なら、発泡体は架橋することが可能である。
【００３０】
ポリマー発泡体は、好ましくは、複数の発泡性ポリマーミクロスフェアを含む。それは、また、ポリマーまたは非ポリマーミクロスフェア（例えば、ガラスミクロスフェア）であり得る非発泡性ミクロスフェアを含むことが可能である。物品の特性は、１以上の発泡化または非発泡化ポリマー組成物を直接または間接に発泡体に結合することにより調整することが可能である。
【００３１】
本発明は、また、第１基材の主表面に提供されるか、または対の基材の間に挟まれる上述の発泡体物品を含む多層物品を特徴とする。適する基材の例には、木材基材、合成ポリマー基材、および金属基材（例えば、金属箔）が挙げられる。
【００３２】
本発明のなおさらなる態様において、方法が（ａ）発泡性押出し可能組成物を形成するために選択された温度、圧力および剪断速度を含む運転条件下で、ポリマー組成物およびそれらの１以上が発泡性ポリマーミクロスフェア（上に定義されたような）である複数のミクロスフェアを融解混合し、（ｂ）ダイを通して組成物を押出してポリマー発泡体（上に定義されたような）を形成し、および（ｃ）少なくとも部分的に１以上の発泡性ポリマーミクロスフェアを、ポリマー組成物がダイを出る前に発泡させることを含む、物品を調製するための方法が提供される。発泡性ミクロスフェアの全部でないとしても大部分が、少なくとも部分的にポリマー組成物がダイを出る前に発泡することは好ましくあり得る。組成物がダイを出る前に発泡性ポリマーミクロスフェアの発泡を生じることにより、得られる押出された発泡体は、以下の詳細な説明に記載されるように、より厳しい許容範囲内で製造することができる。
【００３３】
ポリマー組成物が実質的に溶媒なしであることは望ましい。すなわち、ポリマー組成物が２０重量％未満の溶媒、さらに好ましくは実質的に０〜約１０重量％以下の溶媒、なおさらに好ましくは約５重量％以下の溶媒を含有することは好ましい。
【００３４】
本発明の追加態様において、（ａ）発泡性押出し可能組成物を形成するために選択された温度、圧力および剪断速度を含む運転条件下で、ポリマー組成物および１以上が発泡性ポリマーミクロスフェアである複数のミクロスフェア（上に定義されたような）を融解混合し、および（ｂ）ダイを通して組成物を押出してポリマー発泡体（上に定義されたような）を形成することを含む、物品を調製するための別の方法が提供される。ポリマー発泡体がダイを出た後、発泡しないか、またはせいぜいポリマー発泡体が現場発泡用途に用いられることを可能にするために部分的に発泡しただけで、発泡体中には十分な発泡性ポリマーミクロスフェアが残ったままである。すなわち、押出された発泡体は、いくらか後の時間の適用時において実質的な規模でなおさらに発泡することができる。好ましくは、押出された発泡体中の発泡性ミクロスフェアはそれらの発泡性の全部でないとしても大部分を保持する。
【００３５】
本発明の別な態様において、（ａ）発泡性押出し可能組成物を形成するために選択された温度、圧力および剪断速度を含む運転条件下で、ポリマー組成物および１以上が発泡性ポリマーミクロスフェアである複数のミクロスフェア（上に定義されたような）を融解混合し、および（ｂ）ダイを通して組成物を押出して実質的に平滑な表面（上に定義されたような）を有するポリマー発泡体（上に定義されたような）を形成することを含む、物品を調製するための別の方法が提供される。一つまたは両方の主表面が実質的に平滑である対の主表面を有する発泡体を調製することも可能である。
【００３６】
本発明により用いられるポリマーは、好ましくは少なくとも約１０，０００ｇ／モル、さらに好ましくは少なくとも約５０，０００ｇ／モルの重量平均分子量を有することができる。本発明により用いられるポリマーが、少なくとも約３０パスカル−秒（Ｐａ−ｓ）、さらに好ましくは少なくとも約１００Ｐａ−ｓ、なおさらに好ましくは少なくとも約２００Ｐａ−ｓの、１７５℃および剪断速度１００秒-1で測定される剪断粘度を示すことは、また、好ましくあり得る。
【００３７】
物品は接着性物品（上に定義されたような）、例えば、感圧接着性物品または熱活性化接着性物品であることが可能である。いくつかの実施形態において、発泡体それ自体が接着性である。
【００３８】
発泡性押出し可能組成物および押出された発泡体の両方とも、好ましくは、複数の発泡性ポリマーミクロスフェア（上に定義されたような）を含む。押出された発泡体および発泡性押出し可能組成物は、また、ポリマーまたは非ポリマーミクロスフェア（例えば、ガラスミクロスフェア）であり得る１以上の非発泡性ミクロスフェアを含むことが可能である。
【００３９】
発泡性押出し可能組成物は、また、１以上の追加の押出し可能ポリマー組成物と一緒に共押出しをして、例えば、得られる発泡体の表面上にポリマー層を形成することが可能である。例えば、追加の押出し可能ポリマー組成物は接着性組成物であることが可能である。他の適する追加の押出し可能ポリマー組成物には、追加のミクロスフェア含有組成物が挙げられる。
【００４０】
本方法は、また、発泡体を架橋することを包含することが可能である。例えば、発泡体は熱、化学線、またはイオン化線またはそれらの組合せにさらされ、続いて押出されて、発泡体を架橋することが可能である。架橋は、また、イオン相互作用に基づく化学架橋法を用いることにより達成することが可能である。
【００４１】
本発明は、発泡体含有物品が意図されている究極の用途に応じて決まる広範囲の特性を示すように設計できる、発泡体含有物およびこうした物品を調製するための方法を提供する。例えば、発泡体芯は単独に製造するか、または１以上のポリマー組成物と組合せて製造し、例えば、層の形態をとって多層物品を形成することが可能である。発泡体を追加のポリマー組成物と組合せる能力は、接着性組成物、追加の発泡体組成物、除去可能組成物、各種の機械的性質を有する層、などを含む多様な各種ポリマー組成物を用いることが可能であるので、有意な設計の融通性を提供する。加えて、発泡操作の注意深い制御を通して、各種密度を有する領域の型を有する発泡体を製造することは可能である。
【００４２】
薄い発泡体および厚い発泡体の両方を製造することができる。加えて、接着性および非接着性両方の発泡体を製造することができる。後者の場合、発泡体は１以上の別な接着性組成物と組合せて接着性物品を形成することが可能である。加えて、ミクロスフェア含有光重合性組成物の化学線照射誘導重合による発泡体調製方法とは不適合となるポリマーマトリクスを含む多くの各種ポリマーマトリクスから発泡体を調製することが可能である。こうしたポリマーマトリクス組成物の例には、不飽和熱可塑性エラストマーおよびアクリレート−不溶性飽和熱可塑性エラストマーが挙げられる。同様に、光化学照射系発泡プロセスにおいては有効に用いることができない紫外線吸収顔料（例えば、黒顔料）、染料、および粘着付与剤などの添加剤を含むことは可能である。溶媒系および化学線照射系発泡プロセスに対して、実質的に均一なミクロスフェアの分散を有する発泡体を調製することはさらに可能である。加えて、発泡した発泡体（すなわち、少なくとも部分的に発泡したミクロスフェアを含有する発泡体）は、表面から発泡体中心までの発泡ミクロスフェアの均一なサイズ分布を有することができる。すなわち、例えば、プレスまたは型において作製される発泡した発泡体に見られるような、表面から発泡体中心までの発泡ミクロスフェアサイズの変化度は全くない。それらの発泡ミクロスフェアのこうしたサイズ分布変化度を示す発泡した発泡体は、発泡ミクロスフェアの均一なサイズ分布を有するこうした発泡体よりも弱い機械的性質を示すことができる。これらの発泡体組成物のオーブン発泡は、発泡体の不良熱伝導度のために高温オーブン中で長い滞留時間を必要とする。高温における長い滞留時間はポリマーおよび担体（例えば、剥離ライナー）の分解を招き得る。加えて、不良熱伝達は、非均一発泡を含有する発泡体の密度勾配をも招き得る。こうした密度勾配は有意に強度を減少させるか、さもなければ発泡体の特性に悪影響を及ぼすことができる。オーブン発泡に関係する方法はまた複雑であり、通常、平面シートの大規模な皺および座屈を排除するために独特の工程装置を必要とする。オーブン発泡に関する文献としては、例えば、Ｈａｎｄｂｏｏｋ  ｏｆ  Ｐｏｌｙｍｅｒｉｃ  Ｆｏａｍｓ  ＆  Ｆｏａｍ  Ｔｅｃｈｎｏｌｏｇｙ，ｅｄｓ：Ｄ．Ｋｌｅｍｐｎｅｒ  ＆  Ｋ．Ｃ．Ｆｒｉｓｃｈ，Ｈａｎｓｅｒ  Ｐｕｂｌｉｓｈｅｒｓ，Ｎｅｗ  Ｙｏｒｋ，ＮＹ，１９９１を参照すること。
【００４３】
実質的に平滑な表面を持つ発泡体は単一段階で製造することができる。従って、平滑表面物品を達成するために追加の層を発泡体に結合することは必要ない。実質的に平滑な表面発泡体は多くの理由により望ましい。例えば、発泡体が別の基材に対して積層される場合、実質的に平滑な表面は発泡体と基材間の空気取込みを最小化する。さらに、接着性発泡体の場合に、実質的に平滑な表面は、発泡体が塗布される基材との接触を最大化し良好な接着性をもたらす。
【００４４】
押出し工程は、多層物品、または個別の構造を持つ物品の単一の段階での調製を可能とする。加えて、発泡が押出しの間に起こる場合、望ましいなら、別個の製造後の発泡工程を排除することは可能である。さらに、押出しダイの設計（すなわち、ダイの開きの形状）を操作することにより、多様な形状を有する発泡体を製造することは可能である。
【００４５】
加えて、本発明は押出し後物品を加熱してさらなる発泡を生じることを含むことが可能である。追加の発泡はミクロスフェア発泡、発泡剤の活性化、またはそれらの組合せによることが可能である。
【００４６】
ミクロスフェアの発泡が最小化されるかまたは抑圧されるように、初期の発泡体調製の間に工程温度を制御することにより、「現場発泡」物品を調製することは、また、可能である。次に、物品は使用または適用する場所（例えば、陥凹部の中または開放表面上）に置くと共に加熱するか、または高温にさらしてミクロスフェア発泡を引起すことができる。「現場発泡」物品は、また、発泡性押出し可能組成物における発泡剤を含み、発泡剤を活性化するには不十分な条件下で押出し工程を導くことにより調製することができる。発泡体調製に続き、発泡剤は活性化して追加の発泡を引起すことができる。
【００４７】
本発明の他の特徴および利点は、それらの好ましい実施形態の以下の記載およびクレームから明らかになる。
【００４８】
詳細な説明
本発明の接着剤は、低界面エネルギー基材に付着させるために特に有用である。本明細書において用いられる低界面エネルギー基材は、約４５ダイン／センチメートル未満、さらに一般的には約４０ダイン／センチメートル未満、最も一般的には約３５ダイン／センチメートル未満の界面エネルギーを有するものである。こうした材料の中には、ポリプロピレン、ポリエチレン（例えば、高密度ポリエチレンすなわちＨＤＰＥ）、ポリスチレンおよびポリメタクリル酸メチルが挙げられる。他の基材は、また、基材表面上に存在する、油残分または塗料などの膜のような残留物のせいで低界面エネルギー特性を有することが可能である。しかし、たとえ本接着剤が低界面エネルギー表面に良好に結合したとしても、本発明接着剤が例えば他のプラスチック、セラミクス（例えば、ガラス）、金属などの高界面エネルギー基材にも良好に結合できることが見いだされてきたので、本発明は低界面エネルギー基材に結合されることに限定されない。
【００４９】
基材は、それが用いられようとする特定の用途に応じて選択される。例えば、接着剤はシーティング製品（例えば、装飾グラフィックスおよび反射性製品）、ラベルストック、およびテープ裏当てに適用することができる。加えて、接着剤は、別な基材または対象がパネルまたはウインドウに取り付けることができるように、自動車パネルまたはガラスのウインドウなどの基材上に直接塗布することが可能である。
【００５０】
接着剤は、また、接着剤の少なくとも一つの層がその後になっての恒久的な基材に対する塗布のために剥離ライナー上に配置される感圧接着性転写テープの形態を取って提供することができる。接着剤は、また、接着剤が恒久的な裏当て上に配置される一回被覆または二重被覆テープとして提供することができる。裏当ては、プラスチック（例えば、２軸延伸ポリプロピレンを含むポリプロピレン、ビニル、ポリエチレン、テレフタル酸ポリエチレンなどのポリエステル）、不織布（例えば、紙、布地、不織スクリム）、金属箔、および発泡体（例えば、ポリアクリル、ポリエチレン、ポリウレタン、ネオプレン）から作製することができる。発泡体は、３Ｍ社、Ｖｏｌｔｅｋ、セキスイ、および他などの種々の供給業者から市販されている。発泡体は、発泡体の一つまたは両側上の接着剤と一緒に共押出しされるシートとして形成することが可能であるか、または接着剤はそれに積層することが可能である。接着剤が発泡体に積層される場合、接着剤の発泡体へのまたはあらゆるタイプの裏当てへの接着性を改善するように表面を処理することが望ましくあり得る。こうした処理は、一般に、接着剤のおよび発泡体または裏当ての材料の性質に基づき選択され、プライマーおよび表面改質剤（例えば、コロナ処理、表面磨耗）を含む。
【００５１】
片面テープに対して、接着剤が配置される側とは反対の裏当て表面側は、一般に、適する剥離材料により被覆される。剥離材料は知られており、例えば、シリコーン、ポリエチレン、ポリカルバメート、およびポリアクリル酸などの材料を含む。二重被覆テープに対して、本発明の接着剤が配置される側とは反対の裏当て表面上に別な層の接着剤が配置される。接着剤の他層は本発明の接着剤、例えば、ポリアクリル酸接着剤とは異なることができるか、またはそれは同じかまたは異なる式を持つ本発明と同じ接着剤であることができる。二重被覆テープは一般に剥離ライナー上で保持される。
【００５２】
加えて、本接着剤組成物は、従来技術により、または、好ましくは、国際出願日１９９９年７月３０日および優先日１９９８年７月３１日を有する、ＡＲＴＩＣＬＥＳ  ＴＨＡＴ  ＩＮＣＬＵＤＥ  Ａ  ＰＯＬＹＭＥＲ  ＦＯＡＭ  ＡＮＤ  ＭＥＴＨＯＤ  ＦＯＲ  ＰＲＥＰＡＲＩＮＧ  ＳＡＭＥ標題のＰＣＴ特許出願第ＰＣＴ／ＵＳ９９／１７３４４号に開示されている方法により発泡体中に形成することができる。こうした発泡体およびそれらを作製する方法の好ましい実施形態は、以下に記載され、図面において説明される。一つの好ましい実施形態において、本発明の接着剤は、ＰＣＴ特許出願第ＰＣＴ／ＵＳ９９／１７３４４号に開示されている方法により作製されるポリマー発泡体の一つまたは両方の表面に付着する。
【００５３】
本発明の感圧接着剤組成物は技術上知られる方法を用いて作製することができる。それらは、ブロックコポリマー、適する粘着付与剤（複数を含む）、あらゆる可塑剤（複数を含む）、およびあらゆる他の添加剤を適する溶媒中に溶解し、従来の手段（例えば、ナイフ・コーティング、ロール塗布、グラビア・コーティング、ロッド・コーティング、カーテン・コーティング、吹き付け塗装、エア・ナイフ・コーティング）を用いて基材（例えば、剥離ライナー、テープ裏当て、パネル）上に被覆することにより作製することができる。好ましい実施形態において、感圧接着剤は溶媒フリーの方法において調製される（すなわち、実質的に溶媒なしである）。すなわち、接着剤が２０重量％未満の溶媒、さらに好ましくは実質的に０〜約１０重量％以下の溶媒、なおさらに好ましくは約５重量％以下の溶媒を含有することは好ましい。これらの方法は知られており、カレンダ加工またはロールミリング、および押出加工（例えば、１軸スクリュー、２軸スクリュー、ディスクスクリュー、往復１軸スクリュー、ピンバレル１軸スクリュー、など）による配合を含む。ＢＲＡＢＥＮＤＥＲ（商標）またはＢＡＮＢＵＲＹ（商標）密閉式混合機などの市販されている装置は、また、接着剤組成物をバッチ混合するために利用可能である。配合後、接着剤はダイを通して接着剤層などの望ましい形態中に被覆することが可能であるか、または、それはその後になって形成のために集めることが可能である。
【００５４】
本発明の感圧接着剤を作製することにおいて有用であるコポリマーは米国特許第５，２９６，５４７号に開示されている。コポリマーは、アニオン重合により形成された多重モード非対称のエラストマーブロックコポリマーである。コポリマーが形成されて後に、それは、コポリマーの取扱いを容易にする従来の装置を用いて小ペレットに形成することが可能である。
【００５５】
本明細書において用いられる粘着付与剤は、一般に、用いられようとする特定の多重モード非対称のエラストマーブロックコポリマーのゴム相Ｔｇよりも高いＴｇを有するものであり、粘着付与剤の添加は接着剤組成物のゴム相のＴｇを増大させる。加えて、本明細書において用いられる可塑剤は、一般に、用いられようとする特定の多重モード非対称のエラストマーブロックコポリマーのゴム相Ｔｇよりも低いＴｇを有するものであり、可塑剤の添加は接着剤組成物のゴム相のＴｇを減少させる。
【００５６】
本発明の一つの実施形態において、コポリマーは、得られる感圧接着剤のゴム相が約２４５°Ｋ（ケルビン）を超え、好ましくは約２５０°Ｋを超え、さらに好ましくは約２５５°Ｋを超え、約３００°Ｋ未満、好ましくは約２８５°Ｋ未満の計算フォックス式ガラス転移温度（Ｔｇ）を有するように、感圧接着剤を製造するために十分な量の従来型粘着付与樹脂および／または可塑剤により配合される。これらの要求事項に合致する感圧接着剤は、ポリエチレンおよびポリプロピレンなどの低エネルギー表面に対する高接着性を有することが見出される。ガラス転移温度を計算することにおいて、すべての添加粘着付与剤（複数を含む）がゴム相に入って行き、その中で混和性であることが推定される。得られる感圧接着剤のガラス転移温度、ケルビン度（°Ｋ）でのＴｇは、以下に示されるフォックスの式により計算される：
〔式１〕
１／Ｔｇ＝ｗｃ／Ｔｇ，ｃ＋ｗｓ／Ｔｇ，ｓ＋ｗｌ／Ｔｇ，ｌ
式中、Ｔｇ，ｃ、Ｔｇ，ｓ、およびＴｇ，ｌはそれぞれコポリマー、固形粘着付与剤、および液体粘着付与剤におけるゴム相のガラス転移温度を示し、ｗｃ、ｗｓ、およびｗｌはそれぞれ接着剤中のコポリマー、固形粘着付与剤、および液体粘着付与剤のゴム相の重量分率を示す。本明細書において用いられる用語液体粘着付与剤は、上述の粘着付与剤定義に合致する油などの可塑剤を含むことを意味する。コポリマー中のゴム相の重量は添加されるエラストマー成分の量により決定される。
【００５７】
添加される粘着付与剤の量は、また、高剪断強度が必要とされないかおよび／または望まれない場合に適用する接着剤の弾性率を変えるために変更することができる。粘着付与剤の量は以下の式により得られる感圧接着剤のプラトー弾性率、Ｇ0,PSAを変更するために添加することが可能である：
〔式２〕
Ｇ0,PSA＝ｖｃ2Ｇ0,C
式中、ｖｃはゴム成分および粘着付与剤を含む柔かいマトリクス相中のゴム相成分の体積分率を示し、Ｇ0,Cはコポリマーそのもの（エラストマー）の弾性率である。コポリマーの弾性率は動的機械測定から測定することができる。本接着剤組成物は、一般に、３ｘ１０6ダイン／ｃｍ2（０．３ＭＰａ）未満、好ましくは１０6ダイン／ｃｍ2（０．１ＭＰａ）未満の計算プラトー弾性率を有する。
【００５８】
本発明の別な実施形態において、多重モード非対称のエラストマーブロックコポリマー感圧接着剤とアクリル感圧接着剤の配合物を含む感圧接着剤は発泡体裏当ての一つまたは両方の主表面上に配置されて、感圧接着剤テープを形成する。適する発泡体裏当てには、上述の物および以下に開示される新規の発泡体材料が挙げられる。
【００５９】
本発明のなお別の実施形態において、その中で裏当てが多重モード非対称のエラストマーブロックコポリマーを含む組成物から形成される発泡体であり、接着剤が感圧、非感圧、またはそれらの配合物であり得る２以上のポリマーの配合物を含む接着テープが提供される。適する配合物の例には、ブロックコポリマーおよびアクリル感圧接着剤、ブロックコポリマー感圧接着剤およびアクリルポリマー、熱可塑性ポリマーおよびブロックコポリマー感圧接着剤、または熱可塑性ポリマーおよびブロックコポリマーが挙げられる。ブロックコポリマー組成物は、好ましくは、粘着付与剤を含み、感圧接着剤である。好ましくは、ブロックコポリマーは多重モード非対称のエラストマーブロックコポリマーである。適するアクリルポリマー、アクリル感圧接着剤、ブロックコポリマー、および熱可塑性ポリマーには、以下に一覧されるものが挙げられるが、しかし、それらに限定されない。
【００６０】
発泡体物品
本発明は、ＰＣＴ特許出願第ＰＣＴ／ＵＳ９９／１７３４４号に開示されているようなポリマーマトリクスおよび１以上の発泡性ポリマーミクロスフェアを特徴とするポリマー発泡体を含む物品を特徴とすることができる。電子顕微鏡検査による発泡体の試験により、発泡体微構造はポリマーマトリクスを通して分配された複数の増大したポリマーミクロスフェア（それらの元々のサイズに比べて）を特徴とすることが示される。少なくとも一つのミクロスフェア（および好ましくはさらに多くの）はなお発泡性である。すなわち、熱をかけるとそれは破裂することなくさらに膨張する。これは、発泡体を熱処理にさらし、電子顕微鏡検査により得られるミクロスフェアのサイズをそれらの加熱処理前のサイズ（また電子顕微鏡検査により得られる）と比較することにより実証することができる。
【００６１】
発泡体は、さらに、上述の発明の概要において定義されるように実質的に平滑である表面を特徴とする。レーザー三角測定側面法結果および走査型電子顕微鏡写真は、以下にさらに詳しく説明する、それぞれ実施例１２および５８に記載されるように調製した実質的に平滑な表面を有する代表的なアクリル発泡体に対して図１および２に示す。図１（ｂ）および図２（ｂ）の各顕微鏡写真は１００マイクロメートル長測定バーＢを含む。図１（ｂ）および図２（ｂ）の各試料は切断され、表面部分は明るく、切断部分は暗くなっている。
【００６２】
発泡体は、シート、ロッド、または筒型を含む多様な形態を取って提供することが可能である。加えて、発泡体の表面はパターン化することが可能である。こうした発泡体の例は図３に示す。発泡体１００は、発泡体表面上に配列された隆起１０２の均一パターンを有するシートの形態を取る。こうした物品は、以下にさらに詳しく説明されるように差動発泡により調製される。差動発泡法は周囲部分１０４の密度とは異なる密度を有する隆起１０２を生成する。
【００６３】
多様な各種ポリマー樹脂およびそれらの配合物は、樹脂が融解押出し加工に適する限りはポリマーマトリクス用に用いることが可能である。例えば、異なる組成物を有する２以上のアクリルポリマーを配合することは望ましくあり得る。広範囲の発泡体の物理的特性は、配合物成分のタイプおよび濃度の操作により得ることができる。特定の樹脂は、最終の発泡体含有物品の必要特性に基づき選択される。発泡体マトリクスを含む非混和ポリマー配合物の形態学からは、得られる発泡体物品の性能は強化され得る。配合物形態は、例えば、球状、長方形、細繊維、共連続またはそれらの組合せであることができる。これらの形態は、単一成分発泡体系によっては得られない独特の組合せの特性をもたらすことができる。こうした独特の特性には、例えば、異方性機械的性質、強化された凝集強度を挙げることが可能である。非混和ポリマー配合物の形態（形状およびサイズ）は、ポリマー系の自由エネルギーへの考慮、成分の相対粘度、および最も顕著には加工および塗装特性により制御することができる。これら変数の適正な制御により、発泡体の形態は所期の物品に対する優れた特性を提供するように操作することができる。
【００６４】
図１３aおよび１３ｂは実施例２３の非混和ポリマー配合物（すなわち、８０重量％のホットメルト組成物１および２０重量％のＫｒａｔｏｎ（商標）Ｄ１１０７）の微構造のＳＥＭ顕微鏡写真を示す。この相を見ることができ白色となるように、Ｋｒａｔｏｎ（商標）Ｄ１１０７をＯｓＯ4で染色した。これらの図は、Ｋｒａｔｏｎ（商標）Ｄ１１０７相が約１μｍのサイズを持つ細繊維および球状の微構造からなる複雑な形態であることを実証する。図１３aにおいて、Ｋｒａｔｏｎ（商標）Ｄ１１０７細繊維相が断面図に示され、球状に見える。
【００６５】
一つの組の有用なポリマーには、アクリレートおよびメタクリレート接着性ポリマーおよびコポリマーが挙げられる。こうしたポリマーは、アルキル基が１〜２０個の炭素原子数（例えば、３〜１８炭素原子数）を有する非第３アルキルアルコールの１以上のモノマーアクリル酸またはメタクリル酸エステルを重合させることにより形成することができる。適するアクリレートモノマーには、アクリル酸メチル、アクリル酸エチル、アクリル酸ｎ−ブチル、アクリル酸ラウリル、アクリル酸２−エチルヘキシル、アクリル酸シクロヘキシル、アクリル酸イソ−オクチル、アクリル酸オクタデシル、アクリル酸ノニル、アクリル酸デシル、およびアクリル酸ドデシルが挙げられる。対応するメタクリレートもまた有用である。また、芳香族アクリレートおよびメタクリレート、例えば、アクリル酸ベンジルおよびアクリル酸シクロベンジルも有用である。
【００６６】
場合により、１以上のモノエチレン性不飽和コモノマーはアクリレートまたはメタクリレートモノマーと重合することが可能である；コモノマーの特定量はポリマーの所期の特性に基づき選択される。一つの組の有用なコモノマーには、アクリレートホモポリマーのガラス転移温度よりも大きなホモポリマーガラス転移温度を有するものが挙げられる。この組の中に入る適するコモノマーの例には、アクリル酸、アクリルアミド、メタクリルアミド、Ｎ，Ｎ−ジメチルアクリルアミドなどの置換アクリルアミド、イタコン酸、メタクリル酸、アクリロニトリル、メタクリロニトリル、酢酸ビニル、Ｎ−ビニルピロリドン、アクリル酸イソボルニル、シアノアクリル酸エチル、Ｎ−ビニルカプロラクタム、無水マレイン酸、ヒドロキシアクリル酸アルキル、Ｎ，Ｎ−ジメチルアミノエチル（メト）アクリレート、Ｎ，Ｎ−ジエチルアクリルアミド、アクリル酸ベータ−カルボキシエチル、ネオデカン酸のビニルエステル、ネオノナン酸、ネオペンタン酸、２−エチルヘキサン酸、またはプロピオン酸（例えば、コネチカット州ダンベリーのユニオンカーバイド社から「Ｖｙｎａｔｅｓ」の表示で市販されている）、塩化ビニリデン、スチレン、ビニルトルエン、およびアルキルビニルエーテルが挙げられる。
【００６７】
アクリレートまたはメタクリレートモノマーと重合することが可能である第２組のモノエチレン性不飽和コモノマーには、アクリレートホモポリマーのガラス転移温度よりも低いホモポリマーガラス転移温度を有するものが挙げられる。この組の中に入る、適するコモノマーの例には、アクリル酸エチルオキシエトキシエチル（Ｔｇ＝−７１℃）およびアクリル酸メトキシポリエチレングリコール４００（Ｔｇ＝−６５℃：シンナカムラケミカル社から「ＮＫ  Ｅｓｔｅｒ  ＡＭ−９０Ｇ」の表示で市販されている）が挙げられる。
【００６８】
発泡体のポリマーマトリクスに有用なポリマーの第２組には、アクリレート不溶性ポリマーが挙げられる。例として、ポリオレフィンおよびポリオレフィンコポリマーなどの半結晶性ポリマー樹脂（例えば、低密度ポリエチレン、高密度ポリエチレン、ポリプロピレン、エチレン−プロピレンコポリマー、などの２〜８炭素原子数を有するモノマーに基づく）、ポリエステルおよびコポリエステル、ポリアミドおよびコポリアミド、フッ素化ホモポリマーおよびコポリマー、ポリアルキレンオキシド（例えば、ポリエチレンオキシドおよびポリプロピレンオキシド）、ポリビニルアルコール、アイオノマー（例えば、塩基で中和されたエチレン−メタクリル酸コポリマー）、および酢酸セルロースが挙げられる。アクリレート不溶性ポリマーの他の例には、ポリアクリロニトリル、ポリ塩化ビニル、熱可塑性ポリウレタン、芳香族エポキシ、ポリカーボネート、非晶質ポリエステル、非晶質ポリアミド、ＡＢＳコポリマー、ポリフェニレンオキシドアロイ、アイオノマー（例えば、塩で中和されたエチレン−メタクリル酸コポリマー）、フッ素系エラストマー、およびポリジメチルシロキサンなどの８未満または１１を超える溶解度定数（Ｆｅｄｏｒｓの技術により測定される）を有する非晶質ポリマーが挙げられる。
【００６９】
発泡体のポリマーマトリクスに有用なポリマーの第３組には、紫外線照射活性基を含有するエラストマーが挙げられる。例としては、ポリブタジエン、ポリイソプレン、ポリクロロプレン、スチレンおよびジエンのランダムおよびブロックコポリマー（例えば、ＳＢＲ）、およびエチレン−プロピレン−ジエンモノマーゴムが挙げられる。第３組はこれを行うための最も効率的な手段ではない。
【００７０】
発泡体のポリマーマトリクスに有用なポリマーの第４組には、非−光重合性モノマーから調製される感圧およびホットメルト接着剤が挙げられる。こうしたポリマーは、接着性ポリマー（すなわち、本来接着性であるポリマー）、または本来接着性でないが、しかし粘着付与剤と配合される場合に接着性組成物を形成することができるポリマーであることができる。特定の例には、ポリ−アルファ−オレフィン（例えば、ポリオクテン、ポリヘキセン、およびアタクチックポリプロピレン）、ブロックコポリマー系接着剤（例えば、ジ−ブロック、トリ−ブロック、スターブロックおよびそれらの組合せ）、多重モード非対称のエラストマーブロックコポリマー、天然および合成ゴム、シリコーン接着剤、エチレン−酢酸ビニル、およびエポキシ含有構造性接着剤配合物（例えば、エポキシ−アクリレートおよびエポキシ−ポリエステル配合物）が挙げられる。
【００７１】
また、前述ポリマー群の配合物もポリマーマトリクスに適する。
【００７２】
発泡性ミクロスフェアは、可撓性、熱可塑性ポリマー殻および加熱すると膨張する液体および／またはガスを含む芯を特徴とする。好ましくは、芯材料はポリマー殻の軟化温度よりも低い沸点を有する有機物質である。適する芯材料の例には、プロパン、ブタン、ペンタン、イソブタン、ネオペンタン、およびそれらの組合せが挙げられる。
【００７３】
ポリマー殻に対する熱可塑性樹脂の選択は、発泡体の機械的性質に影響を及ぼす。従って、発泡体の特性は、ミクロスフェアの適切な選択を通して、または異なるタイプのミクロスフェアの混合物を用いることにより調整することが可能である。例えば、アクリロニトリル含有樹脂は、高引張強度および凝集強度が望まれる場合、特にアクリロニトリル含量が少なくとも樹脂の５０重量％、さらに好ましくは少なくとも６０重量％、なおさらに好ましくは少なくとも７０重量％である場合に有用である。一般に、引張強度および凝集強度は両方ともアクリロニトリル含量が増えるにつれて増大する。いくつかの場合において、たとえ発泡体がマトリクスよりも低い密度を持つとしても、ポリマーマトリクス単独よりも高い引張強度および凝集強度を有する発泡体を調製することは可能である。これは高強度、低密度物品を調製する可能性を提示する。
【００７４】
殻として用いることが可能である適する熱可塑性樹脂の例には、ポリアクリレートなどのアクリル酸およびメタクリル酸エステル、アクリレート−アクリロニトリルコポリマー、およびメタクリレート−アクリル酸コポリマーが挙げられる。塩化ビニリデン−メタクリレートコポリマー、塩化ビニリデン−アクリロニトリルコポリマー、アクリロニトリル−塩化ビニリデン−メタクリロニトリル−メチルアクリレートコポリマー、およびアクリロニトリル−塩化ビニリデン−メタクリロニトリル−メチルメタクリレートコポリマーなどの塩化ビニリデン含有ポリマーも用いることが可能であるが、しかし、高強度が望ましい場合には好ましくない。一般に、高強度が必要とされる場合、ミクロスフェア殻は、好ましくは、２０重量％以下の塩化ビニリデン、さらに好ましくは１５重量％以下の塩化ビニリデンを有する。高強度用途になおさらに好ましいものは、本質的に塩化ビニリデン単位を持たないミクロスフェアである。
【００７５】
適する市販の発泡性ポリマーミクロスフェアの例には、Ｐｉｅｒｃｅ  Ｓｔｅｖｅｎｓ（バッファロー、ニューヨーク）から「Ｆ３０Ｄ」、「Ｆ８０ＳＤ」、および「Ｆ１００Ｄ」の表示で市販されているものが挙げられる。Ａｋｚｏ−Ｎｏｂｅｌから「Ｅｘｐａｎｃｅｌ５５１」、「Ｅｘｐａｎｃｅｌ４６１」、および「Ｅｘｐａｎｃｅｌ０９１」の表示で市販されている発泡性ポリマーミクロスフェアも適する。これらミクロスフェアは、それぞれ、アクリロニトリル含有殻を特徴としている。加えて、Ｆ８０ＳＤ、Ｆ１００Ｄ、およびＥｘｐａｎｃｅｌ０９１ミクロスフェアは本質的に殻中には塩化ビニリデン単位を持たない。
【００７６】
発泡性ミクロスフェアの量は発泡体製品の所期の特性に基づき選択される。一般に、ミクロスフェア濃度が高くなればなるほど、発泡体の密度はより低くなる。一般に、ミクロスフェアの量は、約０．１重量部〜約５０重量部（ポリマー樹脂１００部に対して）、さらに好ましくは約０．５重量部〜約２０重量部の範囲にある。
【００７７】
発泡体はまた多くの他添加物を含むことが可能である。適する添加物の例には、粘着付与剤（例えば、ロジンエステル、テルペン、フェノール、および脂肪族、芳香族、または脂肪族および芳香族合成炭化水素樹脂の混合物）、可塑剤、顔料、染料、非発泡性ポリマーまたはガラスミクロスフェア、強化剤、疎水性または親水性シリカ、炭酸カルシウム、強靭化剤、難燃剤、抗酸化剤、ポリエステル、ナイロン、またはポリプロピレンなどの微細砕ポリマー粒子、安定剤、およびそれらの組合せが挙げられる。化学発泡剤もまた添加することが可能である。薬剤は所期の目的の特性を得るために十分な量で添加される。
【００７８】
物品の特性は、１以上のポリマー組成物を発泡体と組合せることにより調整することが可能である。これらの追加組成物は、層、縞、などを含むいくつかの形態を取ることが可能である。発泡化および非発泡化組成物の両方を用いることが可能である。組成物は、直接発泡体に、または間接的に、例えば、別の接着剤を通して結合することが可能である。いくつかの実施形態において、追加のポリマー組成物は除去できるように発泡体に結合される；こうした組成物は次に発泡体から剥がすことができる。
【００７９】
発泡体および１以上の追加ポリマー組成物の組合せを特徴とする物品の例を図４〜６に示す。図４に関して、パターン化配列され別のポリマー層２０４の中に組合せられた複数の発泡縞２０２を特徴とする物品２００を示す。縞２０２の密度は縞を取囲むポリマー層２０４の密度とは異なる。
【００８０】
図５は、複数の発泡縞３０２が中でパターン化配列され別のポリマー層３０４の中に組合せられる別の物品３００を示す。次に、層３０４はその反対側の面上でなお別のポリマー層３０６に結合される。縞３０２の密度は縞を取囲む層３０４の密度とは異なる。
【００８１】
図６は、複数の発泡縞４０２が中でポリマー層４０４、４０６、および４０８を特徴とする多層構造体内に埋め込まれる別の物品４００を示す。縞４０２の密度は層４０４、４０６、および４０８の密度とは異なる。
【００８２】
好ましくは、追加ポリマー組成物は、以下により詳しく説明するように、１以上の押出し可能ポリマー組成物とともに押出し可能ミクロスフェア含有組成物を共押出しすることにより発泡体芯に結合される。ポリマー組成物の数およびタイプは最終の発泡体含有物品の所期の特性に基づき選択される。例えば、非接着性発泡体芯の場合に、芯を１以上の接着性ポリマー組成物と組合せて接着性物品を形成することは望ましくあり得る。共押出しにより調製されるポリマー組成物の他の例には、物品を堅くするための比較的高弾性率のポリマー組成物（ポリアミドおよびポリエステルなどの半結晶性ポリマー）、物品の可撓性を増大させるための比較的低弾性率ポリマー組成物（例えば、可塑化ポリ塩化ビニル）、および追加の発泡体組成物が挙げられる。
【００８３】
押出し工程
図７に関して、ポリマーマトリクスおよび１以上の発泡性ポリマーミクロスフェアを特徴とするポリマー発泡体を含む物品を調製するための押出し工程が示される。工程に従い、ポリマー樹脂は、最初に、樹脂を軟化し押出しに適する小粒子に粉砕する第１押出し機１０（一般に単軸スクリュー押出し機）の中に供給される。ポリマー樹脂は最終的に発泡体のポリマーマトリクスを形成する。ポリマー樹脂は、ペレット、ビレット、パッケージ、ストランド、およびロープを含むあらゆる便利な形態を取って、押出し機１０に添加することが可能である。
【００８４】
次に、樹脂粒子および発泡性ミクロスフェアを除くすべての添加剤を、第２押出し機１２（例えば、単軸または２軸スクリュー押出し機）に押出し機混練部の直前の位置で供給する。組合せるとすぐに、樹脂粒子および添加剤を、それらがよく混ざる押出し機１２の混練域に供給する。混合条件（例えば、スクリュー速度、スクリュー長、および温度）は最適混合を達成するために選択される。好ましくは、混合はミクロスフェア発泡を起こすには不十分な温度で行われる。ミクロスフェア発泡温度を超える温度を用いることも可能であるが、この場合には温度を混合後、ミクロスフェアの添加前に下げる。
【００８５】
混合が必要ない場合、例えば、添加剤がない場合に混練段階は省略することが可能である。加えて、ポリマー樹脂が既に押出し用に適する形態を取っている場合、第１押出し段階は省略することが可能であり、樹脂は直接押出し機１２に添加することが可能である。
【００８６】
樹脂粒子および添加剤が適切に混合されればすぐに、発泡性ポリマーミクロスフェアを得られた混合物に添加し、融解混合して発泡性押出し可能組成物を形成する。融解混合段階の目的は、発泡性ポリマーミクロスフェアおよび他の添加剤が融解ポリマー樹脂を通して存在する限り実質的に均質に分配される発泡性押出し可能組成物を調製することである。一般に、融解混合操作は、簡単な運搬要素も用いることも可能であるが、適切な混合を得るために１混練区画を用いる。融解混合の間に用いられる温度、圧力、剪断速度、および混合時間は、ミクロスフェアの発泡または破裂が起こることなくこの発泡性押出し可能組成物を調製するために選択される；一度破れると、ミクロスフェアは膨張して発泡体を生成することはできない。特定の温度、圧力、剪断速度、および混合時間は、処理される特定の組成物に基づき選択される。
【００８７】
融解混合後、発泡性押出し可能組成物は、ダイ圧力を制御しそれによって早期のミクロスフェア発泡を防止するための弁として作用するギアポンプ１６を用い、移送配管１８長を通して、計量されて押出しダイ１４（例えば、接触またはドロップダイ）に注入される。ダイ１４内の温度は、好ましくは、実質的に移送配管１８内の温度と同じ温度に維持され、それが発泡性ミクロスフェアの発泡を引き起こすために必要とされる温度であるかまたはそれを超える温度になるように選択される。しかし、配管１８内の温度がミクロスフェア発泡を引き起こすために十分高いとしても、移送配管内の比較的高い圧力はそれらが発泡することを防止する。一旦組成物がダイ１４に入ると、しかし圧力は低下する。ダイからの熱移動に加えて、圧力低下が、ダイ内でミクロスフェアの発泡および組成物の発泡体化を引き起こす。ダイ内の圧力は、組成物が出口に近づくにつれて、さらに低下し続け、ダイ内のミクロスフェア発泡にさらに寄与する。押出し機およびダイ出口開口部を通してのポリマーの流量は、ポリマー組成物がダイを通して加工されてきても、ダイキャビティーにおける圧力はポリマー組成物がダイの出口開口部に達する前に発泡性ミクロスフェアの発泡を可能とするために十分な低さのままであるように維持される。
【００８８】
発泡体の形状はダイ１４の出口開口部の形状により決定される。多様な形状を製造することは可能であるが、発泡体は一般に連続または非連続シートの形態で製造される。押出しダイは、例えば、Ｅｘｔｒｕｓｉｏｎ  Ｄｉｅｓ：Ｄｅｓｉｇｎ  ＆  Ｅｎｇｉｎｅｅｒｉｎｇ  Ｃｏｍｐｕｔａｔｉｏｎ，Ｗａｌｔｅｒ  Ｍｉｃｈａｅｌｉｓ，Ｈａｎｓｅｒ  Ｐｕｂｌｉｓｈｅｒｓ，Ｎｅｗ  Ｙｏｒｋ，ＮＹ，１９８４に記載されているようなドロップダイ、接触ダイ、プロフィルダイ、環状ダイ、またはキャスティングダイであることが可能である。
【００８９】
発泡性ミクロスフェアのすべてでないにしても大部分が、ポリマー組成物がダイを出る前に部分的か全面的に発泡することは好ましいことであり得る。組成物がダイを出る前に発泡性ポリマーミクロスフェアの発泡を引き起こすことにより、得られる押出し発泡体は、より厳しい密度および厚さ（キャリパー）の許容範囲に入れて製造することができる。より厳しい許容範囲は、機械（または縦の）方向およびクロスウエブ（または横の）方向のそれぞれ平均密度または厚さに対する密度または厚さの標準偏差（σ／ｘ）として定義される。本発明により得られるσ／ｘは、約０．２未満、約０．１未満、約０．０５未満、なお約０．０２５未満であり得る。そのように限定しようとのいかなる意図もなしに、本発明により得られるより厳しい許容範囲は以下の実施例により実証される。
【００９０】
図７に示すように、発泡体は任意に供給ロール２２から分配されるライナー２０と組合せることが可能である。ライナー２０に適する材料には、シリコーン剥離ライナー、ポリエステルフィルム（例えば、テレフタル酸ポリエチレンフィルム）、およびポリオレフィンフィルム（例えば、ポリエチレンフィルム）が挙げられる。次に、ライナーおよび発泡体は対のニップローラー２４の間で一緒に積層される。積層後、または押出し後しかし積層前に、発泡体は場合により電子線源２６からの照射にさらして、発泡体を架橋する；他の照射源（例えば、イオン線、熱および紫外線照射）もまた用いることが可能である。架橋は発泡体の凝集強度を改善する。暴露後、積層板は取上げロール２８上に巻き取られる。
【００９１】
もし必要ならば、発泡体表面の一つまたは両方の平滑さは、発泡体がダイ１４を出た後にチル・ロールに対して発泡体をプレスするニップロールを用いることにより増大させることができる。例えば、米国特許第５，８９７，９３０号（Ｃａｌｈｏｕｎ  ｅｔ  ａｌ．）、第５，６５０，２１５号（Ｍａｚｕｒｅｋ  ｅｔ  ａｌ．）およびＰＣＴ特許広報第ＷＯ９８／２９５１６Ａ号（Ｃａｌｈｏｕｎ  ｅｔ  ａｌ．）に開示されているような従来の微細複製技術を用いて、それがダイ１４を出た後に発泡体をパターン化ロールに接触させることにより、発泡体の一つまたは両方の表面上にパターンを浮き彫り加工することも可能である。複製パターンは、発泡体の所期の用途に応じて、広範囲の幾何学的形状およびサイズから選択することができる。押出された発泡体の実質的に平滑な表面は、発泡体表面の微細複製にとってより高度な精密さと正確さを可能にする。本発泡体表面のこうした高品質微細複製は、また、微細複製加工の間に発泡体上にかかる圧力により潰れることに抵抗する発泡体の能力によって容易になる。微細複製技術は、発泡体がガスのような発泡剤に比べて微細複製ロールの圧力下で潰れない発泡性ミクロスフェアを含むので、発泡体を有意に押し潰すことなしに用いることができる。
【００９２】
押出しプロセスは「現場発泡」物品を調製するために用いることが可能である。こうした物品には、例えば、ガスケットまたは他のギャップシール物品、振動緩和物品、テープ裏当て、逆反射シート裏当て、抗疲労マット、磨耗物品裏当て、隆起した舗装道路標識の接着剤パッド、などのような用途が見出される。配置済み物品は、ダイ１４および移送配管１８内の圧力および温度を、ミクロスフェア発泡がどのようにも感知し得る程度には起こらないように、注意深く制御することにより調製することが可能である。次に、得られる物品を望ましい場所、例えば、陥凹部または開放表面に置き、ミクロスフェア発泡を引き起こすために十分高い温度で加熱するか、またはその温度にさらす。
【００９３】
現場発泡物品は、また、発泡性押出し可能組成物中に４，４’−オキシビス（ベンゼンスルホニルヒドラジド）などの化学発泡剤を組み込むことにより調製することができる。発泡剤は、押出し後に活性化されてさらに発泡を起こし、それによって、物品が置かれていた場所を充填することを可能にすることができる。
【００９４】
押出しプロセスは、また、異なる密度の場所を有するパターン化発泡体を調製するために用いることができる。例えば、物品がダイを出るポイントよりも下流では、物品は、例えば、パターン化ロールまたは赤外線マスクを用いて選択的に加熱されて物品の指定場所でのミクロスフェア発泡を起こすことができる。
【００９５】
発泡体は、また、例えば、層、縞、ロッド、などの形態を取って、好ましくは追加の押出し可能ポリマー組成物をミクロスフェア含有押出し可能組成物と共押出しすることにより、１以上の追加ポリマー組成物と組合せることが可能である。図７において、１対のポリマー層の間に挟まれた発泡体を特徴とする物品を製造するための一つの好ましい共押出しプロセスが記載される。図７に示すように、ポリマー樹脂は、それが軟化され融解混合される第１押出し機３０（例えば、単軸スクリュー押出し機）に任意に添加される。次に、融解混合樹脂は、それらがあらゆる望ましい添加剤と混合される第２押出し機３２（例えば、単軸または２軸スクリュー押出し機）に供給される。次に、得られた押出し可能組成物を、ギアポンプ３６を用いて移送配管３４を通してダイ１４の適切な室に計量して入れる。得られた物品は、その主要面それぞれの上にポリマー層を有する発泡体芯を特徴とする３層物品である。
【００９６】
ダイ１４に適切なフィード遮断を備えることにより、または多羽板または多マニホールドダイを用いることにより、２層物品が製造されるように、または３を超える層（例えば、１０〜１００層以上）を有する物品が製造されるように共押出しプロセスを導くことも可能である。連携層、プライマー層または遮断層も、また、中間層接着を強化するかまたは構築を通しての拡散を減少させるために包含することができる。加えて、我々は、また、異なる組成物の多層（例えば、Ａ／Ｂ）を有する構造物の中間接着を、Ａ材料の一部をＢ層中に配合する（Ａ／ＡＢ）ことにより改善することができる。中間層接着の程度に応じてＢ層中のＡの濃度が決められる。多層発泡体物品は、また、追加のポリマー層を発泡体芯に、または物品がダイ１４を出た後に共押出しされたポリマー層に積層することにより調製することができる。用いることができる他の技術には、押出された発泡体（すなわち、押出し物）を縞または他の個別の構造物で被覆することが挙げられる。
【００９７】
積層、浮き彫り加工、押出し塗装、溶媒塗装、または延伸が挙げられ得る後加工技術は、優れた特性を付与するために発泡体上に実施することが可能である。発泡体は１軸配向または多軸に配向されて（すなわち、１方向または多方向に延伸されて）、発泡体マトリクスおよび発泡性ミクロスフェア間の微小空隙またはそれらの剥離を含有する発泡構造体を生成することが可能である（実施例８５〜９２を参照すること）。図１２ａ〜１２ｄは、実施例８６の発泡体の微細構造のＳＥＭ顕微鏡写真であり、１軸配向の前（図１２ａおよび１２ｂ）および後（図１２ｃおよび１２ｄ）を示す。図１２ａおよび１２ｃは機械方向（ＭＤ）に見た発泡体微細構造の横断面図である。すなわち、図１２ａおよび１２ｃに対して、発泡体は、それがダイを出る時に流れる方向に垂直に切断され、流れの方向から見られた。図１２ｂおよび１２ｄはクロスウエブ方向（ＣＤ）に見た発泡体微細構造の横断面図である。すなわち、図１２ｂおよび１２ｄに対して、発泡体は、それがダイを出る時に流れる方向に平行に切断され、流れの方向に垂直な方向から見られた。
【００９８】
発泡体マトリクス、発泡性ミクロスフェアタイプ／濃度および配向条件の選択は、微小空隙化発泡体材料を生成するための能力に影響を及ぼすことができる。配向条件には、温度、延伸方向（複数を含む）、延伸速度、および延伸の程度（すなわち、配向率）が挙げられる。発泡体マトリクスと発泡性ミクロスフェア間の界面接着は、少なくともいくらかの脱結合が延伸（すなわち、配向）の際にミクロスフェアの周りで起こることを可能とするようなものであることが好ましいことは信じられる。また、不良性の界面接着は好ましくあり得ることも信じられる。さらに、発泡体マトリクスが相対的に高い伸び（例えば、少なくとも１００％）を受けることができることは望ましいと見出されてきた。発泡体試料の配向は、配向の間に形成する発泡体マトリクスとミクロスフェア間の微小空隙形成のせいで発泡体密度の減少（例えば、約５０％までの）を引き起こすことができる。微小空隙は延伸（配向）加工後もそのまま残ることができるか、または、それらは消えることができる（すなわち、潰れるが、しかし界面は脱結合のままで残る）。加えて、顕著な密度減少を伴うか、または伴わない、発泡体マトリクスとミクロスフェア間の層間剥離は、発泡体の機械的性質の有意な変化（例えば、可撓性の増大、堅さの減少、発泡体の柔かさの増加、など）をもたらすことができる。最終的な発泡体用途に応じて、材料選択および配向条件を選択して所期の特性を生み出すことができる。
【００９９】
押出し可能ポリマー組成物が架橋性であることは望ましくあり得る。架橋は得られる発泡体の凝集強度を改善することができる。押出し可能ポリマーの架橋が、少なくとも融解混合段階とダイ開口部を通してのポリマーの流出の間で、熱エネルギーの使用（すなわち、熱活性硬化）によるなどの発泡の前、間または後に、始まることは望ましくあり得る。代替的にまたは追加的に、押出し可能ポリマー組成物は、ダイを出る際に、例えば、熱、化学線、またはイオン化照射またはそれらの組合せへの暴露によるなどで架橋することができる。架橋は、また、イオン相互作用に基づく化学架橋法を用いることにより達成することが可能である。架橋の程度は、最終的な発泡体物品の特性に影響を与えるために制御することができる。本明細書において記載されるように押出されたポリマーが積層される場合、ポリマー押出し物は積層の前か後に架橋することができる。発泡体用の適する熱架橋剤にはエポキシおよびアミンを挙げることができる。好ましくは、濃度は、組成物がダイを出る前に過度な架橋またはゲル形成を避けるために十分に低くある。
【０１００】
使用
発泡体含有物品は、例えば、限定のためではなく、航空機、自動車、および医用用途を含む多様な用途において有用である。物品の特性は所期の用途の要求に合致するように調整される。用途の特定の例には、振動緩衝物品、包帯、テープ裏当て、逆反射シート裏当て、抗疲労マット、磨耗物品裏当て、隆起した舗装道路標識接着剤パッド、ガスケット、封止剤、看板、表札、額、電気器具、などが挙げられる。
【０１０１】
以下の非限定実施例は、本発明の特定の実施形態をさらに説明するために役立つ。すべての材料は重量部（部）で報告される。
【０１０２】
試験方法
特記のない限り、テープを試験前約２４時間にわたり一定の温度および湿度（ＣＴＨ）室（２２℃；５０％相対湿度）の中で保護ライナーなしで調整した。すべての室温剥離付着力試験および室温静的剪断測定もまたＣＴＨ室内で行われた。高温静的剪断（７０℃）静的剪断試験は予熱化対流式オーブン中で行った。
【０１０３】
１８０°剥離付着力
感圧粘着性転送テープを、２ｋｇ硬質ゴムローラーを保持したハンドを用いて３５マイクロメートル厚さの２軸配向させたポリエチレンテレフタレートフィルムに付着させて、試験テープを形成した。ｅ−線照射に向いたテープの側をポリエチレンテレフタレートフィルムに積層させた。試験テープを１．２７ｃｍの幅に細く切り、２ｋｇ（４．５ｌｂ）硬質ゴムローラーの二つの全通過を用いて試験パネルに付着させた。試験パネルをイソプロパノールで浸漬させたティッシュにより２度拭くことにより洗浄した。用いたパネルは、ガラス（ＧＬ）、ポリプロピレン（ＰＰ）、高密度ポリエチレン（ＰＥ）、ステンレス鋼（ＳＳ）、およびヂュポン社から入手したＲＫ−７０７２自動車塗料で塗装した金属パネル（Ｐａｉｎｔ）であった。プラスチックパネルはミネソタ州バーンズヴィルのアエロマットプラスチックス（Ａｅｒｏｍａｔ  Ｐｌａｓｔｉｃｓ）から入手し、ステンレス鋼パネルはミネソタ州ミネアポリスのアシュアランス（Ａｓｓｕｒａｎｃｅ）Ｍｆｇから入手した。接着された組立て品をＣＴＨ室で少なくとも２４時間にわたる調整後に、ＩＭＡＳＳ滑り／引き剥がしテスター（オハイオ州、ストロングズヴィルのインストルメンターズ（Ｉｎｓｔｒｕｍｅｎｔｏｒｓ  Ｉｎｃ．，）から市販されているＭｏｄｅｌ３Ｍ９０）を用いて、１０秒のデータ収集時間にわたり３０．５ｃｍ／分（１２ｉｎ／分）の速度で、組立て品について１８０°引き剥がし粘着力の試験を行う。試験結果はニュートン／デシメートル（Ｎ／ｄｍ）において報告される。
【０１０４】
９０°剥離付着力
剥離ライナー上の１．２７ｃｍｘ１１．４ｃｍの細長い一片の感圧粘着テープを、０．１２７ｍｍ厚さアルミニウム箔の１．６ｃｍ幅の一片に積層した。次に、剥離ライナーを除去し、テープを２ｋｇ（４．５ｌｂ）硬質ゴムローラーの四つの全通過を用いて清浄試験パネル（上述のパネルのタイプ）に塗布して試験組立て品を形成する。テープが両面塗布テープまたは発泡テープである場合、試験接着剤を有するテープの側を試験パネルに付着させた。各試験組立て品を試験前に以下の条件の一つで熟成した：
室温（２２℃）および５０％相対湿度で１時間（１Ｈ−ＲＴ）
室温（２２℃）および５０％相対湿度で２４時間（２４Ｈ−ＲＴ）
室温（２２℃）および５０％相対湿度で３日（３Ｄ−ＲＴ）
７０℃で３日（３Ｄ−７０℃）
室温（２２℃）および５０％相対湿度で５日（５Ｄ−ＲＴ）
７０℃で５日（５Ｄ−７０℃）
室温（２２℃）および５０％相対湿度で７日（７Ｄ−ＲＴ）
７０℃で７日（７Ｄ−７０℃）
１００℃および１００％湿度で５日−５Ｄ−１００／１００
【０１０５】
熟成後、テープを特記のない限り９０°角度、３０．５ｃｍの速度で引っ張って外せるように、パネルをインストロン（Ｉｎｓｔｒｏｎ）（商標）引張試験機中に組み込んだ。結果をポンド／０．５インチで測定し、ニュートン／デシメートル（Ｎ／ｄｍ）に換算した。
【０１０６】
静的剪断
剥離ライナー上の１．２７ｃｍ幅の感圧粘着テープを、０．１２７ｍｍ厚さアルミニウム箔の１．６ｃｍ幅の一片に積層した。剥離ライナーを除去し、テープを、１．２７ｃｍｘ２．５４ｃｍ部分のテープがパネルと固い接触状態にあると共にテープの片側端の部分がパネルを超えて延びているように、２ｋｇ（４．５ｌｂ）硬質ゴムローラーの四つの通路を用いて清浄な堅いアルマイトパネルに付着させた。準備したパネルを室温、すなわち、２２℃で少なくとも１時間にわたり調整した。次に、パネルをＲＴ剪断試験用に一定の温度および湿度環境（２２℃；５０％相対湿度）中か、または７０℃に維持された空気循環オーブン中（７０℃）かのいずれかに吊るす。試料を剥離様式破壊を防ぐために垂直線から２度に位置づけた。ＲＴ静的剪断試験の場合に１０００ｇ重量を試料の自由端から吊るし、７０℃静的剪断試験に対しては５００ｇ重りを吊るした。７０℃静的剪断試験に対して、５００ｇ重りをテープの自由端から吊るす前に、パネルをオーブン中で１０分間にわたり釣り合わせた。重りが落ちるのに必要な時間を分単位で記録した。１０，０００分以内で何の破壊も起こらない場合、試験は中断され、結果はその時間が実際には１０，０００分を超えることを示す１００００と記録された。テープが１０，０００分よりも少ない内に落下する場合、破壊の様式は接着剤内の凝集破壊と記され、表中では「Ｃ」と記されるか、または接着剤がパネルからきれいに引離される場合、接着破壊と記され、表中では「Ｐ」と記された。
【０１０７】
材料の用語解説
Ｒｅｇａｌｉｔｅ（商標）Ｓ１０１−デラウエア州、ウイルミントンのＨｅｒｃｕｌｅｓ  Ｉｎｃ．，から市販されている水素化混合芳香族粘着付与剤樹脂
Ｒｅｇａｌｉｔｅ（商標）Ｒ１２５−デラウエア州、ウイルミントンのＨｅｒｃｕｌｅｓ  Ｉｎｃ．，から市販されている水素化混合芳香族粘着付与剤樹脂
Ｅｓｃｏｒｅｚ（商標）２５２０−テキサス州、ヒューストンのＥｘｘｏｎ  Ｃｈｅｍｉｃａｌ  Ｃｏｍｐａｎｙから市販されている脂肪族／芳香族（混合）炭化水素液体粘着付与剤
Ｅｓｃｏｒｅｚ（商標）１３１０−テキサス州、ヒューストンのＥｘｘｏｎ  Ｃｈｅｍｉｃａｌ  Ｃｏｍｐａｎｙから市販されている炭化水素脂肪族粘着付与剤
Ｓｈｅｌｌｆｌｅｘ（商標）３７１−テキサス州、ヒューストンのＳｈｅｌｌ  Ｃｈｅｍｉｃａｌ  Ｃｏｍｐａｎｙから市販されているナフテン系油
Ｗｉｎｇｔａｃｋ  Ｐｌｕｓ（商標）−オハイオ州、アクロンのＧｏｏｄｙｅａｒ  Ｔｉｒｅ  ＆  Ｒｕｂｂｅｒ  Ｃｏｍｐａｎｙから市販されている芳香族変性石油樹脂
Ｚｏｎａｒｅｚ（商標）Ａ−２５−フロリダ州、パナマシティのＡｒｉｚｏｎａ  Ｃｈｅｍｉｃａｌ  Ｃｏｍｐａｎｙから市販されているポリアルファ−ピネン樹脂
Ｉｒｇａｎｏｘ（商標）１０１０−ニューヨーク州、タリタウンのＣｉｂａ  Ｓｐｅｃｉａｌｉｔｙ  Ｃｈｅｍｉｃａｌｓ  Ｃｏｒｐｏｒａｔｉｏｎから市販されている抗酸化剤／安定剤
Ｔｉｎｕｖｉｎ（商標）３２８−ニューヨーク州、タリタウンのＣｉｂａ  Ｓｐｅｃｉａｌｉｔｙ  Ｃｈｅｍｉｃａｌｓ  Ｃｏｒｐｏｒａｔｉｏｎから市販されている紫外線（ＵＶ）安定剤
【０１０８】
ブロックコポリマー調製
多重モード非対称のエラストマーブロックコポリマーを、米国特許第５，３９３，７８７号に記載されるポリマーＢに対する方法により調製した。ポリマーは数平均分子量が、二つの末端ブロックに対して４，０００及び２１，５００、アームに対して１３５，４００、およびスターに対して１，０８７，０００であった。数平均分子量は、米国特許第５，２９６，５４７号に記載される試験方法を用い、二つの２峰性ＺｏｒｂａｘＰＳＭキット（６０−Ｓオングストロームで２カラム、１０００−Ｓオングストロームで２カラム）を備えたヒューレットパッカード（Ｈｅｗｌｅｔｔ  Ｐａｃｋａｒｄ）Ｍｏｄｅｌ１０８２Ｂサイズ除外クロマトグラフを使用して測定した。高分子量アーム（腕）の％は約４０％であると推定され、スチレンの重量％はスチレンの充填比率から決定され、イソプレンは６％であった。コポリマーは押出しまたは他の加工に適するペレットに加工した。
【０１０９】
ホットメルト組成物Ａ
上述のコポリマーのペレット１００部、抗酸化剤（Ｉｒｇａｎｏｘ１０１０）２部、ＵＶ安定剤（Ｔｉｎｕｖｉｎ３２８）２部のドライ混合物を、３供給口を有する３０ｍｍＷｅｒｎｅｒ  ＆  Ｐｆｌｅｉｄｅｒｅｒ（ＺＳＫ−３０）同時回転２軸スクリュー押出し機の第１領域に供給することにより、ホットメルト感圧接着剤（ＰＳＡ）組成物を調製した。押出し機スクリューは区域２、４、６および８の前進混連を含む１２区域を有し、残りの区域では運搬を行った。ペレット混合物を約２．０６ｋｇ／時間の速度で押出し機に供給した。１６３℃の温度での融解粘着付与剤（Ｒｅｇａｌｉｔｅ（商標）Ｓ１０１）をポンプにより２．３１ｋｇ／時間の供給速度で区域５中に供給し、油（Ｅｓｃｏｒｅｚ（商標）２５２０）をポンプにより０．２４ｋｇ／時間の供給速度で区域７中に供給した。スクリュー速度は約２７５ＲＰＭであり、結果として運転圧は約３．４ＭＰａ（５００ｐｓｉ）となった。押出し機の全吐出量は約４．５４ｋｇ／時間であった。温度は領域１および２で１２１℃、領域３および４で１６３℃、領域５および６で１７９℃、および領域７〜１２で１８８℃であった。出口ホースは１８８℃に保持され、融解組成物をそれが室温条件下に冷却されるシリコーン剥離ライン化ボックスに運搬した。
【０１１０】
ホットメルト組成物Ｂ
ホットメルト感圧接着剤（ＰＳＡ）組成物を、コポリマー、Ｒｅｇａｌｉｔｅ（商標）Ｓ１０１粘着付与剤、およびＥｓｃｏｒｅｚ（商標）２５２０油の供給速度がそれぞれ１．５３ｋｇ／時間、２．３５ｋｇ／時間、および０．６６ｋｇ／時間であることを除いて、ホットメルト組成物Ａに対する手順に従って調製した。
【０１１１】
ホットメルト組成物Ｃ
ホットメルト感圧接着剤（ＰＳＡ）組成物を、コポリマー、Ｒｅｇａｌｉｔｅ（商標）Ｓ１０１粘着付与剤、およびＥｓｃｏｒｅｚ（商標）２５２０油の供給速度がそれぞれ１．５３ｋｇ／時間、２．７１ｋｇ／時間、および０．２９ｋｇ／時間であることを除いて、ホットメルト組成物Ａに対する上記手順に従って調製した。
【０１１２】
ホットメルト組成物Ｄ
ホットメルト感圧接着剤組成物を、アクリル酸イソオクチル９７部、アクリル酸３部、２，２−ジメトキシ−２−フェニルアセトフェノン（チバガイギー（Ｃｉｂａ  Ｇｅｉｇｙ）から市販されているＩｒｇａｃｕｒｅ（商標）６５１）０．１５部およびＩＯＴＧ（イソオクチルチオグリコレート）０．０３部を混合することにより調製した。組成物を米国特許第５，８０４，６１０号に開示されているように約１０ｃｍｘ５ｃｍｘ０．５ｃｍ厚さの包みと測定されるフィルム包装品の中に置いた。包装フィルムは０．０６３５厚さのエチレン酢酸ビニルコポリマー（テキサス州、ダラスのＣＴＦｉｌｍから市販されているＶＡ−２４Ｆｉｌｍ）であった。包装された組成物を水浴中に浸漬し、同時に３．５ミリワット／ｃｍ2の強度で、およびＮＩＳＴ単位で測定される１７９５ミリジュール／ｃｍ2の全エネルギーで紫外線照射にさらして、包装感圧接着剤を形成した。
【０１１３】
ホットメルト組成物Ｅ
ホットメルト感圧接着剤組成物を、アクリル酸２−エチルヘキシル９０部、アクリル酸１０部が用いられることを除いて、ホットメルト組成物Ｄに対する手順に従って調製した。
【０１１４】
ホットメルト組成物Ｆ
ホットメルト感圧接着剤組成物を、組成がアクリル酸２−エチルヘキシル９３部、アクリル酸７部であり、ＮＩＳＴ単位で測定される全エネルギーが１６２７ミリジュール／ｃｍ2であることを除いて、ホットメルト組成物Ｄに対する手順に従って調製した。
【０１１５】
ホットメルト組成物Ｇ
ホットメルト感圧接着剤組成物を、組成がアクリル酸２−エチルヘキシル９０部、およびアクリル酸１０部であることを除いて、ホットメルト組成物Ｄに対する手順に従って調製した。
【０１１６】
ホットメルト組成物Ｈ
ホットメルト感圧接着剤組成物を、組成がアクリル酸２−エチルヘキシル９５部、アクリル酸５部であることを除いて、ホットメルト組成物Ｄに対する手順に従って調製した。
【０１１７】
ホットメルト組成物Ｉ
ホットメルト感圧接着剤組成物を、コポリマー、Ｒｅｇａｌｉｔｅ（商標）Ｓ１０１粘着付与剤、およびＥｓｃｏｒｅｚ（商標）２５２０油の供給速度がそれぞれ１．５２ｋｇ／時間、２．４８ｋｇ／時間、および０．５ｋｇ／時間であることを除いて、ホットメルト組成物Ａに対する手順に従って調製した。
【０１１８】
ホットメルト組成物Ｊ
ホットメルト感圧接着剤組成物を、組成がアクリル酸２−エチルヘキシル９７部、アクリル酸３部であることを除いて、ホットメルト組成物Ｄに対する手順に従って調製した。
【０１１９】
ホットメルト組成物Ｋ
ホットメルト感圧接着剤組成物を、以下の例外を除いて、ホットメルト組成物Ａに対する手順に従って調製した：ホットメルト組成物Ｊを５１ｍｍ単軸スクリュー押出し機により３．９Ｋｇ／時間の速度で区域＃２の自由な引き込み口に供給した。ホットメルト組成物Ａに記載されているブロックコポリマーペレット混合物を１．２Ｋｇ／時間で供給した。Ｒｅｇａｌｉｔｅ（商標）１１２５およびＥｓｃｏｒｅｚ（商標）１８０（Ｅｘｘｏｎにより生産された）の４対１重量配合物をＲｅｇａｌｉｔｅ（商標）Ｓ１０１の代わりに用い、２Ｋｇ／時間で供給した。また、Ｅｓｃｏｒｅｚ（商標）２５２０油は全く添加しなかった。
【０１２０】
実施例１〜１０
感圧接着剤組成物を、表１にすべて重量部で示されるブロックコポリマー、粘着付与剤（Ｒｅｇａｌｉｔｅ（商標）Ｓ１０１）、油（Ｅｓｃｏｒｅｚ（商標）２５２０）、および抗酸化剤（Ｉｒｇａｎｏｘ１０１０）の量をガラス・ジャーに添加することにより調製した。十分なトルエンを各ガラス・ジャーに添加して４０重量％溶液を形成した。シエーカー上で一夜にわたり振動しながらドライ材料をトルエン中に溶解した後、溶液をそれぞれ５０マイクロメートル（２ミル）シリコーン被覆ポリエチレンテレフタレート（ＰＥＴ）剥離ライナー上にナイフコートして約３１２マイクロメートルの厚さとした。塗膜を７０℃に設定された予熱空気循環オーブンの中で１５分間にわたり乾燥して溶媒を除去し、１２７マイクロメートル厚さ接着剤が残って接着転送テープを形成した。次に、接着テープを保護シリコーン被覆紙剥離ライナーで覆い次の加工に備えた。
【０１２１】
次に、保護被覆紙剥離ライナーを除去し、ＥｌｅｃｔｒｏｃｕｒｔａｉｎＣＢ−３００電子線システム（マサチューセッツ州、ウイルミントンのエナージーサイエンシズ（Ｅｎｅｒｇｙ  Ｓｃｉｅｎｃｅｓ  Ｉｎｃ．，）から市販されている）を用いて４Ｍｒａｄの照射量および１７５ｋＶでの電子線放射により、各試料を照射して接着剤を架橋した。テープを上記の試験手順により１８０°剥離付着力および静的剪断の試験に供した。試験結果、Ｆｏｘ式ガラス転移温度（Ｔｇ）、およびプラトー弾性率を各試料に対して表１に示す。
【表１】
0005112586.tif 000002
【０１２２】
表１のデータは、本発明の接着剤が低エネルギー界面（ポリエチレンおよびポリプロピレン）および高エネルギー界面（ガラス）に対して優れた接着力を有すると共に、高温での優れた剪断強度を有するように配合することができることを示す。加えて、実施例６、７、および９のデータは、試験前の試料の高温熟成は接着特性に有害な影響を及ぼさなかったことを示す。
【０１２３】
感圧接着転写テープを、表２に示す各種粘着付与剤および油の変動量が用いられることを除いて、実施例１に対する手順に従って調製した。接着テープを２２５ｋＶにおける４Ｍｒａｄの照射量で照射した。１８０°剥離付着力（２４Ｈ−ＲＴ）および静的剪断試験結果を表２に示す。
【表２】
0005112586.tif 000003
表２中のデータは本発明の組成物中の異なる油の有用性を説明する。
【０１２４】
実施例１７〜２４
感圧接着テープを、異なる粘着付与剤樹脂が表３に示される量で用いられ、且つＵＶ安定剤（Ｔｉｎｕｖｉｎ３２８）２部を抗酸化剤に加えて添加したことを除いて、実施例１に対する手順に従って調製した。テープを１７５ｋＶにおける８Ｍｒａｄの照射量で照射し、１８０°剥離付着力（２４Ｈ−ＲＴ）および静的剪断の試験に供した。結果をまた表３に示す。
【表３】
0005112586.tif 000004
【０１２５】
実施例２５〜３１
実施例２５〜２８に対して、コポリマーペレット１００部、Ｉｒｇａｎｏｘ１０１０（商標）抗酸化剤２部、およびＴｉｎｕｖｉｎ（商標）３２８ＵＶ安定剤２部を混合することにより組成物を調製した（フィードＩ）。混合物を、区域２、４、６および８の前進混連を含む１２区域スクリューを有し、残りの区域で運搬を行う３０ｍｍＷｅｒｎｅｒ  ＆  Ｐｆｌｅｉｄｅｒｅｒ同時回転２軸スクリュー押出し機（ＭｏｄｅｌＺＳＫ−３０）の領域１に供給した。約１７７℃に加熱された融解粘着付与剤（Ｒｅｇａｌｉｔｅ（商標）Ｓ１０１）をヘリコン（Ｈｅｌｉｃｏｎ）ポンプを用いて領域５の中に供給し（フィードＩＩ）、油（Ｅｓｃｏｒｅｚ（商標）２５２０）を領域７の中に供給した（フィードＩＩＩ）。各試料に対する流量は表４に示される。スクリュー速度は約３００ＲＰＭであり、結果として運転圧は約３．４〜５．５ＭＰａ（５００〜８００ｐｓｉ）、全流量は約２．７２〜３．６２ｋｇ／時間であった。温度は領域１および２で１４９℃、領域３および４で１５７℃、領域５および６で１６０℃、および領域７〜１２で１６３℃であった。１６５．５℃に保持された出口ホースは、融解感圧接着剤組成物を、押出し物が二つのシリコーン塗布紙剥離ライナーの間に１２５マイクロメートル厚さ感圧接着転送テープとして集められる、１６５．５℃に保持された０．５ｍｍ（２０ミル）シム１５．２４ｃｍ幅のドロップダイに運搬した。
【０１２６】
次に、ライナーの一つを除去し、各試料をＥｌｅｃｔｒｏｃｕｒｔａｉｎＣＢ−３００電子線システム（マサチューセッツ州、ウイルミントンのエナージーサイエンシズ（Ｅｎｅｒｇｙ  Ｓｃｉｅｎｃｅｓ  Ｉｎｃ．，）から市販されている）を用いる電子線放射により、照射した。実施例２５〜２８を２２５ｋＶおよび６Ｍｒａｄの照射量で照射した。
【０１２７】
実施例２９〜３１に対する接着テープを、用いる粘着付与剤がＥｓｃｏｒｅｚ（商標）１３１０ＬＣであり、用いる油がＳｈｅｌｌｆｌｅｘ（商標）３７１であることを除いて、実施例１に対する手順に従って調製した。供給流量を表４に示す。試料を２２５ｋＶにおける４Ｍｒａｄの照射量で照射して接着剤を架橋した。
【０１２８】
接着剤の１８０°剥離付着力（２４Ｈ−ＲＴ）および静剪断に対する試験結果を表４に示す。
【表４】
0005112586.tif 000005
表４中のデータは低エネルギー界面への本発明のホットメルト被覆組成物の有用性を説明する。
【０１２９】
比較実施例Ｃ１〜Ｃ５
コポリマー１００部、粘着付与剤（Ｗｉｎｇｔａｃｋ（商標）Ｐｌｕｓ）４０部および可塑剤（Ｚｏｎａｒｅｘ（商標）Ａ−２５）３０部を有する感圧接着剤を実施例１の手順に従って調製した。接着剤のフォックスガラス転移温度（Ｔｇ）は２４０．５°Ｋであった。接着剤の部分を表５に示す電圧および照射量での電子線照射により照射した。次に、接着剤を１８０°剥離付着力および静剪断の試験に供した；結果を表５に示す。
【表５】
0005112586.tif 000006
表５中および前の実施例からのデータは、本発明の接着剤が低エネルギー界面上で有する優れた接着力を説明する。
【０１３０】
実施例３２〜３７
感圧接着発泡体テープを、実施例１１〜１６の架橋接着剤転送テープのそれぞれを、電子線照射に面する側が発泡体の主表面の一つに対しているように２ｋｇ（４．５ｌｂ）硬質ゴムローラーの四つの通路を用いて、感圧接着テープ構造物（ミネソタ州、セントポールの３Ｍ社から市販されているＶＨＢ４９４１）の芯である１ｍｍ厚さのアクリル発泡体に積層させることにより調製した。テープを、指示された基板に関する上述の試験手順に従って静剪断および９０°剥離付着力の試験に供した。試験結果を表６に示す。
【表６】
0005112586.tif 000007
表６のデータは本発明のアクリル発泡体テープを説明する。
【０１３１】
実施例３５の発泡体テープは、また、他の市販されているプラスチック基板上で９０°剥離付着力の試験に供せられる。基板は上述のように洗浄し、ミネソタ州バーンズヴィルのアエロマットプラスチックス（Ａｅｒｏｍａｔ  Ｐｌａｓｔｉｃｓ）から入手した。試験組立て品を３Ｄ−ＲＴおよび３Ｄ−７０℃に調整した。試験結果を表７に示す。
【表７】
0005112586.tif 000008
表７中のデータは種々のプラスチック基材への本発明の有用性を説明する。
【０１３２】
実施例３８〜３９
発泡性感圧接着剤組成物を、コポリマー６７部、Ｒｅｇａｌｉｔｅ（商標）Ｓ１０１粘着付与剤３３部、Ｉｒｇａｎｏｘ（商標）１０１０：１．３４部、およびＴｉｎｕｖｉｎ（商標）：１．３部を有するドライ配合混合物を供給流量が２．２９ｋｇ／時間になるようにＫ−トロン重量測定フィーダー（ＭｏｄｅｌＦ−１、Ｓ／Ｎ：９３０６０１、Ｐｉｔｍａｎ、ＮＪ）を用いて２５ｍｍＢｅｒｓｔｏｒｆｆ２軸スクリュー押出し機（ＭｏｄｅｌＺＥ−２５、Ｌ／Ｄ＝３６：１、Ｆｌｏｒｅｎｃｅ、ＫＹ）の領域１中に供給することにより組成物を調製した。グリッド溶解装置（ＩＴＷ  Ｄｙｎａｔｅｃｈ  Ｍｏｄｅｌ  Ｏ２２Ｓ、Ｂｕｒｌｉｎｇｔｏｎ、ＭＡ）を用いて、融解Ｒｅｇａｌｉｔｅ（商標）Ｓ１０１：１．５７ｋｇ／時間を温度１８２℃で領域３中に供給した。Ｚｅｎｉｔｈギアポンプ（ノースカロライナ州、サンフォードのパーカーハニフィン（Ｐａｒｋｅｒ  Ｈａｎｎｉｆｉｎ  Ｃｏｒｐ．，）から入手した１．２ｃｍ3／回転Ｚｅｎｉｔｈギアポンプ）を用いて、加熱Ｅｓｃｏｒｅｚ（商標）２５２０油０．６６ｋｇ／時間（２５℃）を領域７中に供給した。アクリロニトリルおよびメタクリロニトリル（ニューヨーク州、バッファローのピアス−スチーブンス（Ｐｉｅｒｃｅ−Ｓｔｅｖｅｎｓ  Ｉｎｃ．，）から市販されているＦ１００Ｄ）を含有する殻組成物を有するカプセル化ミクロスフェアを、Ｋ−トロン重量測定フィーダー（ＭｏｄｅｌＫＣＬＫＴ２０、Ｐｉｔｍａｎ、ＮＪ）を用いて、供給流量０．０７７ｋｇ／時間で領域８に添加した。
多くの混練および運搬区域を有するスクリューは２７５ＲＰＭで運転した。押出し領域を以下のように低下した温度プロフィルで設定した：領域２および３で１６０℃、領域５〜７で１２０℃、および領域８〜１０で１１０℃。次に、発泡性接着剤組成物を、２５ｍｍ押出し機の出口で５ｃｍ3／回転Ｚｅｎｉｔｈギアポンプ中に供給し、１４９℃で運転している１．２７ｃｍＯＤステンレス鋼移送配管を用いてＣｌｏｅｒｅｎ３層フィードブロック（Ｍｏｄｅｌ９６−１５０１、Ｏｒａｎｇｅ、Ｔｅｘａｓ）に輸送し、次に、１．５２ｍｍ（６０ミル）のダイ・ギャップを有し１７７℃で運転している２５．４ｃｍ幅のダイ（ウイスコン州、チベワフォールのＥＤＩから入手したＵｌｔｒａｆｌｅｘ４０）を通して輸送される。ダイを離れる押出された材料は発泡接着シートの形態を取った。シートを１０℃に設定されたチル・ロール上で成形し、約２５℃まで冷却し、次に、０．１２７ｍｍ厚さのポリエチレン剥離ライナー上に移される。ウエブ速度を修正することにより制御される発泡シートの厚さは、実施例３８に対して０．５ｍｍであった。冷却後、発泡体シートを別の０．１２７ｍｍ厚さのポリエチレン剥離ライナーで覆い、加速電圧３００ｋＶおよび測定照射量６メガラド（Ｍｒａｄｓ）で運転している電子線加工単位（ＥｌｅｃｔｒｏｃｕｒｔａｉｎＣＢ３００）を用いて架橋させた。シートを２主表面のそれぞれからの電子線にさらした。得られた発泡接着シートは粘着性であった。実施例３９を、厚さが１ｍｍ（４０ミル）であることを除いて、実施例３８に対する手順に従って調製した。
【０１３３】
発泡接着シートを９０°剥離付着力および静剪断強度の試験に供した。試験結果を表８に示す。
【０１３４】
実施例４０〜４９
感圧接着発泡シートを、組成物Ｂが発泡体シートの各主表面上に表面薄層として共押出しされるように、３層フィードブロックが融解ホットメルト組成物Ｂを供給されることを除いて、実施例３９に対する手順に従って調製した。組成物Ｂを５ｃｍ3／回転Ｚｅｎｉｔｈギアポンプを備えた５．０８ｃｍボノット単軸スクリュー押出し機（Ｍｏｄｅｌ２’’ＷＰＫＲ、Ｇｒｅｅｎ、ＯＨ）中で融解し、２７ｃｍ加熱ＯＤステンレス鋼移送配管を用いてフィードブロックに輸送した。単軸スクリュー押出し機、ギアポンプ、および配管は１７７℃で運転した。表面薄層およびミクロスフェア含有層をフィードブロックの中で組合せ、次に、それが接着性表面薄層を有する発泡シートとして出てくる単層ダイを通過させた。シートを上述のようなやり方で集めた。
実施例４０〜４６は、多重モード非対称のエラストマーブロックコポリマー接着性薄層により作製された共押出し多重モード非対称のエラストマーブロックコポリマー接着発泡テープであった。ホットメルト組成物Bの表面薄層の各厚さは、実施例４０に対して７５マクロメートル（３ミル）、実施例４１に対して１２５マクロメートル（５ミル）であった。実施例４２を、ミクロスフェア供給量が押出し機の領域８の中で０．１５４ｋｇ／時間であることを除いて、実施例４１に対する手順に従って調製した。実施例４３を、ミクロスフェア供給量が押出し機の領域８の中で０．２３１ｋｇ／時間であることを除いて、実施例４１に対する手順に従って調製した。実施例４４を、共押出し薄層をホットメルト組成物Ａから作製したことを除いて、実施例４１に対する手順に従って調製した。実施例４５を、共押出し薄層をホットメルト組成物Ｃから作製したことを除いて、実施例４１に対する手順に従って調製した。実施例４６を、共押出し薄層がホットメルト組成物Ｃであり、成分の供給量が以下のように変わることを除いて、実施例４１に対する手順に従って調製した。コポリマー６４部、Ｒｅｇａｌｉｔｅ（商標）Ｓ１０１粘着付与剤３６部、Ｉｒｇａｎｏｘ（商標）１０１０：１．２８部、およびＴｉｎｕｖｉｎ（商標）：１．２８部のドライ配合混合物を供給流量２．４２２ｋｇ／時間で領域１中に供給した；グリッド溶解装置は融解Ｒｅｇａｌｉｔｅ（商標）Ｓ１０１：１．８１９ｋｇ／時間を領域３中に供給し、ＺｅｎｉｔｈギアポンプはＥｓｃｏｒｅｚ（商標）２５２０油０．２９５ｋｇ／時間を押出し機の領域７の中に供給した。発泡性ミクロスフェアを０．０７７ｋｇ／時間で領域８に添加した。
【０１３５】
実施例４７を、領域１、３、および７への３フィードが流量４．５４ｋｇ／時間および温度１７５℃で運転される５．０８ｃｍボノット単軸スクリュー押出し機（Ｍｏｄｅｌ２’’ＷＰＫＲ、Ｇｒｅｅｎ、ＯＨ）からの２軸スクリュー押出し機の領域１中へのホットメルト組成物Ｄの単一フィードにより置換されたことを除いて、実施例４４に対する手順に従って調製した。包装材料を含む接着剤（ホットメルト組成物Ｄ）の包装品は、軟化され、単軸スクリュー押出し機中で混合される。Ｆ１００Ｄ発泡性ミクロスフェアを流量０．０９１ｋｇ／時間で押出し機の領域８に添加し、共押出し薄層はホットメルト組成物Ｃであった。押出し後、発泡体は、発泡体の両側からの加速電圧３００ｋＶでの照射量６ＭＲａｄを用いて電子線架橋を行った。実施例４８を、領域１におけるフィードをホットメルト組成物Ｅで置き換えたことを除いて、実施例４７に対する手順に従って調製した。
【０１３６】
実施例４９を、５０マクロメートル厚さのアクリル感圧転送テープ（ミネソタ州、セントポールの３Ｍ社から市販されている９４７１ＬＥ）を２ｋｇ（４．５ｌｂ）硬質ゴムローラーの四つの通路を用いて実施例２の発泡体のそれぞれの側に積層することにより調製した。これらの代表的な接着剤およびテープを９０°剥離付着力および静剪断強度の試験に供した。試験結果を表８に示す。
【表８】
0005112586.tif 000009
【０１３７】
実施例５０〜５３
ホットメルト組成物Ｆを例５０についての５１ｍｍ単軸スクリュー押出し機（Ｂｏｎｎｏｔ）中に配合した。押出し機および押出し機の出口末端でのフレキシブルホース中の温度はすべて９３．３℃に設定され、流量はＺｅｎｉｔｈギアポンプにより制御された。次に、配合された接着剤を、流量約１５ポンド／時間（６．８キログラム／時間）、スクリュー速度２００ｒｐｍで運転している３添加ポートを有する３０ｍｍ同時回転２軸スクリュー押出し機（Ｗｅｒｎｅｒ  Ｐｆｌｅｉｄｅｒ）に供給した。２軸スクリュー押出し機におけるすべての領域に対する温度を９３．３℃に設定した。アクリロニトリルおよびメタクリロニトリル（ニューヨーク州、バッファローのピエススチーブンス（Ｐｉｅｒｃｅ  Ｓｔｅｖｅｎｓ）から市販されているＦ８０ＳＤ）を含有する殻組成物を有する発泡性ポリマーミクロスフェアを、ホットメルト組成物の１００部当り１．４重量部の流量で押出し機バレルの下側約３／４の所の第３フィードポートの下流側に添加した。ホースおよびダイ温度は１９３．３℃に設定した。ミクロスフェアを含有する発泡押出し物を、３層構造物の中心層として３層共押出しフィードブロックにポンプ吐出した。フィードブロック温度を１６０℃に設定した。ホットメルト組成物Ｃを第２の５１ｍｍ単軸スクリュー押出し機（Ｂｏｎｎｏｔ）に供給し配合した。押出し機および押出し機の出口末端でのフレキシブルホース中の温度をすべて１５０℃に設定し、流量はＺｅｎｉｔｈギアポンプにより制御した。次に、配合組成物を、ホットメルト組成物の層を提供するために流入する流れを、１．０１６ｍｍ厚さにシムされた２０．３２ｃｍ幅ドロップダイを通して次に供給される発泡シートの各面に分配するフィードブロックに供給した。ダイ温度を１８２℃に設定した。接着剤の発泡シートの各面に７６マイクロメートル厚さの層を提供するようにギアポンプを設定した。得られた接着性外層を有する発泡体アクリルシートは約１１４５マイクロメートルの厚さを有した。押出されたシートを７．２℃に設定されたチル・ロール上で成型し、約２５℃に冷却し、次に、０．１２７ｍｍ厚さポリエチレン剥離ライナー上に移した。次に、シートを測定照射量６ＭＲａｄおよび両側からの加速電圧３００ｋＶでの電子線照射にさらすことにより架橋を行った。
【０１３８】
実施例５１を、ホットメルト組成物Ｈが発泡体層として用いられ、ホットメルト組成物Ｋが接着性薄層として用いられることを除いて、実施例５０に対する手順に従って調製した。実施例５２を、ホットメルト組成物Ｈが発泡体層として用いられ、ホットメルト組成物Ｉが接着性薄層として用いられることを除いて、実施例５０に対する手順に従って調製した。実施例５３を、ホットメルト組成物Ｈが発泡体層として用いられ、ホットメルト組成物Ａが接着性薄層として用いられることを除いて、実施例５０に対する手順に従って調製した。
【０１３９】
すべてのこれら発泡体テープは粘着性であり、剥離付着力および静剪断の試験に供した。試験結果を表９に示す。
【０１４０】
スポンジ塗布器により発泡体のそれぞれの側に下地薄層を塗布し、溶媒が蒸発する（約１分）ことを可能とすることにより、市販されているポリエチレン発泡体（Ｖｏｌｔｅｋから市販されている０．１６ｃｍ厚さの６Ｅ発泡体）を、スコッチマウント４２９８接着プロモーター（３Ｍ社から市販されている）で下塗りした。次に、手圧を用いてポリエチレン発泡体のそれぞれの側に転写テープを積層した。実施例５７〜５９を、発泡体が５４５ポリウレタン発泡体（ノートン（Ｎｏｒｔｏｎ）から市販されている）であることを除いて、同じやり方で調製した。
【０１４１】
用いた転写テープは：実施例５４および５７−ｅ−線条件が８Ｍｒａｄで１７５ｋＶであったことを除いて実施例７からのテープ；実施例５５および５８−実施例１４からのテープ；実施例５６および５９−実施例２８からのテープであった。
積層テープに対する試験結果は表９に示す。
【表９】
0005112586.tif 000010
【０１４２】
実施例６０
実施例６０を、以下の例外を伴って実施例５０の手順に従って調製した：ホットメルト組成物Ｊを６．３Ｋｇ／時間の率で発泡体層の中で用いた。また、Ｅｓｃｏｒｅｚ（商標）１８０を、Ｚｅｎｉｔｈポンプおよび加熱ホース（１５０℃）を介して、ホットメルト組成物Ｊの１００重量部当り７．５部の率で発泡体層に添加した。Ｆ８０ＳＤ発泡性ポリマーミクロスフェアを、発泡体層中の全ポリマーの１００重量部当り１．０部で添加した。ホットメルト組成物Kを、発泡体層のそれぞれの主表面上に塗布し、接着性表面薄層として用いた。
【０１４３】
クレームに定義されている本発明の精神または範囲のいずれかから逸脱することなく前述の開示から、変化および修正は可能である。
【図面の簡単な説明】
【図１（ａ）】  実施例１２に記載される試料に対してレーザー三角測定側面法により得られるＲａ値を示すプロットである。
【図１（ｂ）】  実施例１２に記載される試料表面の走査型電子顕微鏡法（ＳＥＭ）により得られる顕微鏡写真である。
【図２（ａ）】  実施例５８に記載される試料に対してレーザー三角測定側面法により得られるＲａ値を示すプロットである。
【図２（ｂ）】  実施例５８に記載される試料表面のＳＥＭ顕微鏡写真である。
【図３】  パターン化表面を有する発泡体を示す斜視図である。
【図４】  追加ポリマー組成物と組合せた発泡体を特徴とする物品の斜視図である。
【図５】  二つの追加ポリマー組成物と組合せた発泡体を特徴とする物品の斜視図である。
【図６】  複数の追加ポリマー組成物と組合せた発泡体を特徴とする物品の斜視図である。
【図７】  本発明による物品を調製するための押出し工程の系統図である。
【図８】  実施例７３、７７および７８に対する変位の関数としてフィラメント方向に平行な方向（ＭＤ）にかけられた剥離力を示すプロットである。
【図９】  実施例７３、７７および７８に対する変位の関数としてフィラメント方向に垂直な方向（ＣＤ）にかけられた剥離力を示すプロットである。
【図１０】  実施例７２、７９、８０および８１に対する変位の関数としてフィラメント方向に平行な方向（ＭＤ）にかけられた剥離力を示すプロットである。
【図１１】  実施例７２、７９、８０および８１に対する変位の関数としてフィラメント方向に垂直な方向（ＣＤ）にかけられた剥離力を示すプロットである。
【図１２ａ〜１２ｂ】  実施例８６に記載される非方向性発泡体の、それぞれ、機械方向（ＭＤ）および交差ウエブ方向（ＣＤ）で見た断面のＳＥＭ顕微鏡写真である。
【図１２ｃ〜１２ｄ】  実施例８６に記載される軸方向延伸発泡体の、それぞれ、機械方向（ＭＤ）および交差ウエブ方向（ＣＤ）で見た断面のＳＥＭ顕微鏡写真である。
【図１３ａ〜１３ｂ】  実施例２３に記載されるポリマー配合発泡体の、それぞれ、機械方向（ＭＤ）および交差ウエブ方向（ＣＤ）で見た断面のＳＥＭ顕微鏡写真である。
【図１ａ】
0005112586.tif 000011
【図１ｂ】
0005112586.tif 000012
【図２ａ】
0005112586.tif 000013
【図２ｂ】
0005112586.tif 000014
【図３】
0005112586.tif 000015
【図４】
0005112586.tif 000016
【図５】
0005112586.tif 000017
【図６】
0005112586.tif 000018
【図７】
0005112586.tif 000019
【図８】
0005112586.tif 000020
【図９】
0005112586.tif 000021
【図１０】
0005112586.tif 000022
【図１１】
0005112586.tif 000023
【図１２ａ】
0005112586.tif 000024
【図１２ｂ】
0005112586.tif 000025
【図１２ｃ】
0005112586.tif 000026
【図１２ｄ】
0005112586.tif 000027
【図１３ａ】
0005112586.tif 000028
【図１３ｂ】
0005112586.tif 000029